(57)【要約】  本発明は、インクジェットインキ組成物であって、液体ビヒクル、顔料及びポリマー分散剤を含むインクジェットインキ組成物に関する。一つの具体的態様において、顔料は式Ａ−（Ｂ）xを有する色素を含むか又はカーボンブラック顔料であり、そしてポリマー分散剤はポリマー基及び式−Ａ′−（Ｂ）y（Ｃ）zを有する少なくとも１個の基を含み、そしてＡ及びＡ′は有機発色団基である。第２の具体的態様において、ポリマー分散剤は、ポリマー基及び顔料と相互作用することの可能な有機発色団基を含む。【特許請求の範囲】
【請求項１】
インクジェットインキ組成物であって、
ａ）液体ビヒクル、
ｂ）顔料であって、式Ａ−（Ｂ）xを有する色素を含む顔料、及び
ｃ）ポリマー分散剤であって、ポリマー基及び式−Ａ′−（Ｂ）y（Ｃ）zを有する少なくとも１個の基を含むポリマー分散剤
を含み、そして
Ａ及びＡ′は、有機発色団基であり、
Ｂは、ｘ又はｙ＞１であるとき同じ又は異なり得そしてＡ及びＡ′における置換基であり、
Ｃは、ｚ＞１であるとき同じ又は異なり得そしてＡ′における置換基であり且つＢとは異なり、
ｘ、ｙ及びｚは、０、１、２、３又は４であり、しかもｙはｘより小さいか又は等しい
インクジェットインキ組成物。
【請求項２】
ポリマー分散剤が、式−ＬＧ−Ａ′−（Ｂ）y（Ｃ）z（ここで、ＬＧは連結基である）を有する少なくとも１個の基を含む、請求項１に記載のインクジェットインキ組成物。
【請求項３】
ｚが０である、請求項１に記載のインクジェットインキ組成物。
【請求項４】
ｙが０である、請求項１に記載のインクジェットインキ組成物。
【請求項５】
ポリマー基が、少なくとも１個の酸基又はその塩を含む、請求項１に記載のインクジェットインキ組成物。
【請求項６】
ポリマー基が、アクリレート若しくはメタクリレートポリマー基、マレイン酸若しくはマレイン酸無水物ポリマー基、又はポリウレタン基である、請求項１に記載のインクジェットインキ組成物。
【請求項７】
ポリマー基が、スチレン−アクリル酸ポリマー基、スチレン−メタクリル酸ポリマー基、スチレン−マレイン酸無水物ポリマー基又はスチレン−マレイン酸ポリマー基である、請求項１に記載のインクジェットインキ組成物。
【請求項８】
ＬＧが、式−Ｘ−ALK1−（ここで、ＸはＯ、ＮＲ又はＳであり、Ｒは水素、Ｃ１〜Ｃ６アルキル基、又はアリール基であり、そしてALK1は１〜１８個の炭素を有するアルキレン基、アリーレン基、アラルキレン基又はアルカリーレン基である）を有する基を含む、請求項２に記載のインクジェットインキ組成物。
【請求項９】
ポリマー分散剤が、式−Ｘ−ALK1−Ａ′−（Ｂ）y（Ｃ）zを有する少なくとも１個の基を含む、請求項８に記載のインクジェットインキ組成物。
【請求項１０】
ポリマー分散剤が、式−ＮＨ−ＣＨ2−Ａ′−（Ｂ）y（Ｃ）zを有する少なくとも１個の基を含む、請求項２に記載のインクジェットインキ組成物。
【請求項１１】
ポリマー分散剤が、更に、ポリマー基に結合された少なくとも１個のペンダント基を含み、しかも該ペンダント基は式−Ｘ−ALK2（ここで、ＸはＯ、ＮＲ又はＳであり、Ｒは水素、Ｃ１〜Ｃ６アルキル基、又はアリール基であり、そしてALK2は１〜１８個の炭素を有するアルキル基、アリール基、アラルキル基又はアルカリール基である）を有する基を含む、請求項２に記載のインクジェットインキ組成物。
【請求項１２】
ペンダント基が、式−Ｘ−ALK2を有する、請求項１１に記載のインクジェットインキ組成物。
【請求項１３】
ペンダント基が、式−ＮＨ−ALK2（ここで、ALK2はＣ１〜Ｃ１２アルキル基である）を有する、請求項１１に記載のインクジェットインキ組成物。
【請求項１４】
ＡとＡ′が同じである、請求項１に記載のインクジェットインキ組成物。
【請求項１５】
ＡとＡ′が異なっている、請求項１に記載のインクジェットインキ組成物。
【請求項１６】
顔料が、青色顔料、黒色顔料、茶色顔料、シアン色顔料、緑色顔料、白色顔料、バイオレット色顔料、マゼンタ色顔料、赤色顔料、橙色顔料、黄色顔料又はそれらの混合物を含む、請求項１に記載のインクジェットインキ組成物。
【請求項１７】
顔料が黄色顔料である、請求項１に記載のインクジェットインキ組成物。
【請求項１８】
色素が、対称又は非対称キノロノキノロンである、請求項１７に記載のインクジェットインキ組成物。
【請求項１９】
Ｂがハロゲンであり、そしてｙが０である、請求項１８に記載のインクジェットインキ組成物。
【請求項２０】
ｘが、１又は２である、請求項１８に記載のインクジェットインキ組成物。
【請求項２１】
色素が、３−フルオロ−キノロノキノロン、２−フルオロ−キノロノキノロン又は３−クロロ−キノロノキノロンである、請求項１７に記載のインクジェットインキ組成物。
【請求項２２】
Ａがキノロノキノロニル基である、請求項１７に記載のインクジェットインキ組成物。
【請求項２３】
Ａ′がキノロノキノロニレン基である、請求項２２に記載のインクジェットインキ組成物。
【請求項２４】
色素がアゾ色素である、請求項１７に記載のインクジェットインキ組成物。
【請求項２５】
Ａが２−（フェニルアゾ）−Ｎ−（フェニル）−３−オキソブタンアミジル基である、請求項２４に記載のインクジェットインキ組成物。
【請求項２６】
Ａ′が２−（フェニレンアゾ）−Ｎ−（フェニレン）−３−オキソブタンアミド基である、請求項２５に記載のインクジェットインキ組成物。
【請求項２７】
Ｂがメトキシ基であり、ｘが３であり、ｙが１であり、そしてｚが０である、請求項２４に記載のインクジェットインキ組成物。
【請求項２８】
Ｂがメトキシ基であり、ｘが３であり、ｙが０であり、そしてｚが０である、請求項２４に記載のインクジェットインキ組成物。
【請求項２９】
色素がイソインドロンである、請求項１７に記載のインクジェットインキ組成物。
【請求項３０】
顔料がシアン色顔料である、請求項１に記載のインクジェットインキ組成物。
【請求項３１】
色素がフタロシアニンである、請求項３０に記載のインクジェットインキ組成物。
【請求項３２】
Ａがフタロシアニニル基である、請求項３０に記載のインクジェットインキ組成物。
【請求項３３】
Ａ′がフタロシアニニレン基である、請求項３２に記載のインクジェットインキ組成物。
【請求項３４】
Ａ′がキナクリドニレン基である、請求項３２に記載のインクジェットインキ組成物。
【請求項３５】
色素がインダントロンである、請求項３０に記載のインクジェットインキ組成物。
【請求項３６】
顔料がマゼンタ色顔料である、請求項１に記載のインクジェットインキ組成物。
【請求項３７】
色素がキナクリドンである、請求項３６に記載のインクジェットインキ組成物。
【請求項３８】
Ａがキナクリドニル基である、請求項３７に記載のインクジェットインキ組成物。
【請求項３９】
Ａ′がキナクリドニレン基である、請求項３８に記載のインクジェットインキ組成物。
【請求項４０】
インクジェットインキ組成物であって、
ａ）液体ビヒクル、
ｂ）カーボンブラック顔料、及び
ｃ）ポリマー分散剤であって、ポリマー基及び式−Ａ′−（Ｂ）y（Ｃ）zを有する基を含むポリマー分散剤
を含み、そして
Ａ′は、有機発色団基であり、
Ｂは、ｙ＞１であるとき同じ又は異なり得そしてＡ′における置換基であり、
Ｃは、ｚ＞１であるとき同じ又は異なり得そしてＡ′における置換基であり且つＢとは異なり、そして
ｙ及びｚは、０、１、２、３又は４である
インクジェットインキ組成物。
【請求項４１】
Ａ′がキナクリドニレン基である、請求項４０に記載のインクジェットインキ組成物。
【請求項４２】
Ａ′が２−（フェニレンアゾ）−Ｎ−（フェニレン）−３−オキソブタンアミド基である、請求項４０に記載のインクジェットインキ組成物。
【請求項４３】
インクジェットインキ組成物であって、
ａ）液体ビヒクル、
ｂ）顔料であって、式Ａ−（Ｂ）xを有する色素を含む顔料、及び
ｃ）ポリマー分散剤であって、ポリマー基及び該顔料と相互作用することの可能な少なくとも１個の有機発色団基を含むポリマー分散剤
を含み、そして
Ａは、有機発色団基であり、
Ｂは、ｘ＞１であるとき同じ又は異なり得そしてＡにおける置換基であり、そして
ｘは、０、１、２、３又は４である
インクジェットインキ組成物。
【請求項４４】
ポリマー分散剤が、式−ＬＧ−Ｑ（ここで、ＬＧは連結基であり、そしてＱは顔料と相互作用することの可能な有機発色団基である）を有する少なくとも１個の基を含む、請求項４３に記載のインクジェットインキ組成物。
【請求項４５】
有機発色団基が、水素結合により、パイ−パイスタッキングにより又は共結晶化により顔料と相互作用する、請求項４３に記載のインクジェットインキ組成物。
【発明の詳細な説明】
【技術分野】
【０００１】
本発明は、顔料と、発色団が結合されているポリマー分散剤とを含むインクジェットインキ組成物に関する。
【０００２】
関連技術の記載
インクジェットインキ組成物は、一般的に、担体として機能するビヒクル及び染料又は顔料のような色素から成る。インクジェットインキを調整して所望の総合性能特性を獲得するために、添加剤及び／又は共溶媒も組み込まれ得る。
【０００３】
一般的に、顔料は単独では液体ビヒクル中に容易には分散可能でなく、そしてインクジェット印刷のような用途において有用な安定な顔料分散液を提供し得る様々な技法が開発されてきた。たとえば、特定の媒質中における顔料の分散性を改善するために、分散剤が顔料に添加され得る。分散剤の例は、水溶性ポリマー及び界面活性剤を包含する。広く様々なポリマーが分散剤として用いられており、そしてこれらはしばしば分散されるべき顔料のタイプに合わせられる。典型的には、ポリマー分散剤は、溶解性を維持し且つ顔料安定性を与えるために、２０，０００より小さい分子量を有する。たとえば、特開平１０−１３０５５４号公報は、置換キノロノキノロンを含むインクジェットインキ組成物であって、更にロジン、樹脂、界面活性剤又は分散剤（メチルメタクリレート、エチルアクリレート及びメタクリル酸で構成された三成分コポリマーのような）を含むインクジェットインキ組成物を記載する。
【０００４】
非ポリマー物質もまた、インクジェットインキ用分散剤として用いられ得る。たとえば、米国特許第５，７５０，３２３号明細書は、色素と構造的に同様である化合物の比較的少量を用いて分散された色素の固体粒子水性分散液を記載する。この構造的に同様な添加剤は色素から構造的に識別でき、そして色素の総分子量の少なくとも７５％を構成する同一構造区域を含有する。該添加剤は、少なくとも１個の置換基（色素の対応する置換基よりも大きい分子量を有する）が該同一構造区域に結合されている。しかしながら、かかる添加剤は、非顔料色素（すなわちフィルター用染料）用に記載されている。
【０００５】
加えて、米国特許第５，７１６，４３５号明細書は、有機顔料、水溶性無機塩及び水溶性溶媒を含有する混合物が機械的に混練される塩摩砕法により製造された水分散系インクジェット記録液を記載する。顔料残基つまり複素環式環残基の置換誘導体である顔料誘導体、又はポリマー分散剤である樹脂も含められ得る。しかしながら、かかる組成物は、顔料誘導体分散剤及びポリマー分散剤（それらの各々は、インクジェットインキ組成物中の他の成分により影響され得る）の両方の使用を、別個の添加剤として要求する。
【０００６】
顔料誘導体がポリマー基に結合されている分散剤もまた記載されてきた。たとえば、独国特許発明第２０３６７７９号明細書は、ジアゾ染料と結合ポリアルキレンオキシド基とを含む特記式を有するポリエーテルジアゾ染料を記載する。これらの染料は、合成繊維を染色する及びそれらに印刷するために有用である。また、特開昭６３−１７５０８０号公報、特開平６−６５５２１号公報、特開平７−４１６８９号公報及び日本国特許第２９９３０８８号明細書は各々、顔料と結合キナクリドン誘導体を有するポリマー（塗料又はワニス用の顔料を分散するために用いられ得る）とを含む顔料組成物を記載する。しかしながら、これらの参考文献のいずれも、インクジェットインキ組成物の厳しい要件のためのかかる添加剤の使用を教示しない。
【０００７】
様々な種々の結合官能基を備えた顔料を提供し得るところの変性顔料生成物の製造方法もまた開発されてきた。たとえば、米国特許第５，８５１，２８０号明細書は、顔料上への有機基の結合のための方法（たとえば、有機基がジアゾニウム塩の一部であるジアゾニウム反応によっての結合を含めて）を開示する。変性顔料（ポリマー基が結合されているものを含めて）を製造するための他の方法もまた記載されてきた。たとえば、国際公開第０１／５１５６６号パンフレットは、第１化学基と第２化学基を反応させて第３化学基が結合されている顔料を形成させることにより変性顔料を作る方法を開示する。これらの方法は、諸基が結合されて改善総合性能特性（分散剤の添加を要求しない）を備えている変性顔料及び顔料組成物（インクジェットインキ組成物を含めて）を提供する。しかしながら、顔料変性工程が必要とされる。
【０００８】
インクジェット印刷工業はレーザー印刷の印刷物性能と同様な印刷物性能に向かって進んでいるので、改善安定性のような改善性質を有するところの顔料と分散剤とを含むインクジェットインキ組成物（それにより変性顔料分散液の代替品を提供する）に対するニーズが存続している。
【０００９】
発明の要約
本発明は、インクジェットインキ組成物であって、ａ）液体ビヒクル、ｂ）顔料及びｃ）ポリマー分散剤を含むインクジェットインキ組成物に関する。本発明の一つの具体的態様において、顔料は式Ａ−（Ｂ）xを有する色素を含むか又はカーボンブラック顔料であり、そしてポリマー分散剤はポリマー基及び式−Ａ′−（Ｂ）y（Ｃ）zを有する少なくとも１個の基を含み、そしてＡ及びＡ′は有機発色団基であり、Ｂはｘ又はｙ＞１であるとき同じ又は異なり得そしてＡ又はＡ′における置換基であり、Ｃはｚ＞１であるとき同じ又は異なり得そしてＡ′における置換基であり且つＢとは異なり、ｘ、ｙ及びｚは０、１、２、３又は４である共に、ｙはｘより小さいか又は等しい。第２の具体的態様において、顔料は式Ａ−（Ｂ）x（ここで、Ａ、Ｂ及びｘは上記に記載されたとおりである）を有する色素を含み、そしてポリマー分散剤はポリマー基及び該顔料と相互作用することの可能な有機発色団基を含む。
【００１０】
以上の一般的記載及び以下の詳細な記載は両方共例示的及び説明的にすぎず、そして特許請求されるとおりの本発明の更なる説明を提供するよう意図されている、ということが理解されるべきである。
【００１１】
発明の詳細な記載
本発明は、ビヒクル、顔料及び分散剤を含むインクジェットインキ組成物及び分散液に関する。
【００１２】
本発明のインクジェットインキ組成物のビヒクルは液体ビヒクルであり、そして非水性ビヒクル又は水性ビヒクルのどちらかであり得る。好ましくは、ビヒクルは、５０％より多い水を含有するビヒクルである水性ビヒクルである。たとえば、水性ビヒクルは、水、又は水と水混和性溶媒（アルコールのような）との混合物であり得る。好ましくは、水性ビヒクルは水であり、そしてインクジェットインキ組成物は水性インクジェットインキ組成物である。
【００１３】
本発明のインクジェットインキ組成物の顔料は、当業者により慣用的に用いられるいずれかのタイプの顔料であり得る。たとえば、顔料は、様々な炭素質顔料を含めて黒色顔料であり得る。好ましい黒色顔料は、チャンネルブラック、ファーネスブラック及びランプブラックのようなカーボンブラック（ピグメントブラック７）を包含する。
【００１４】
顔料はまた、青色、黒色、茶色、シアン色、緑色、白色、バイオレット色、マゼンタ色、赤色、橙色又は黄色有機顔料を含めて有機有色顔料であり得る。異なる顔料の混合物もまた用いられ得る。有機有色顔料は色素を含み、そしてそれらの色素タイプにより分類され得る。本発明のインクジェットインキ組成物に有用な有色顔料についての適当な色素クラスは、たとえば、アントラキノン、フタロシアニンブルー、フタロシアニングリーン、ジアゾ、モノアゾ、ピラントロン、ペリレン、複素環式イエロー、キノロノキノロン、イソインドロン、インダントロン、キナクリドン及び（チオ）インジゴイドを包含する。かかる顔料は、BASF Corporation、Engelhard Corporation及びSun Chemical Corporationを含めて多数の供給業者から、粉末又はプレスケーキのどちらかの形態にて商業的に入手できる。他の適当な有色顔料の例は、Colour Index，第３版（The Society of Dyers and Colourists，１９８２）に記載されている。
【００１５】
好ましくは、本発明のインクジェットインキ組成物に用いられる有機有色顔料は、黄色、マゼンタ色又はシアン色顔料である。好ましい黄色顔料の例は、キノロノキノロン色素、アゾ色素又はイソインドロン色素を含むものを包含する。好ましいマゼンタ色顔料の例は、キナクリドン色素を含むものを包含する。好ましいシアン色顔料の例は、フタロシアニン又はインダントロン色素を含むものを包含する。
【００１６】
有機有色顔料の色素は、有機発色団基（様々な置換基で更に置換され得る）を含む。本明細書において用いられる場合、用語「有機発色団基」は、色素の本質的な色を与えるところの色素の化学構造の部分である。用語「置換基」は、更に色素の特定の色及び色相を定めそして同じ色素クラスにおける他の顔料から区別するところの発色団に結合された基特に官能基である。かくして、有機発色団基は、置換基が結合されるところの色素構造の部分であり、そして色素の主鎖又は骨格であると考えられる。
【００１７】
たとえば、黄色顔料の一つのクラスは、キノロノキノロン色素を含む。このタイプの顔料の例は、下記に示されるピグメントイエロー２１８、ピグメントイエロー２２０及びピグメントイエロー２２１である。すなわち、
【化１】
2009525392.tif 000002
このクラスの顔料について、色素の有機発色団基はキノロノキノロニル基であり、そして置換基はハロゲン基である。同様に、ピグメントバイオレット１９、ピグメントレッド１２２及びピグメントレッド２０２は各々、次のようにキナクリドン色素を含む。すなわち、
【化２】
2009525392.tif 000003
かくして、このクラスの顔料について、色素の有機発色団基は、キナクリドニル基である。ピグメントレッド１２２については２個のメチル基の置換基があり、そしてピグメントレッド２０２については２個の塩素基の置換基がある。ピグメントバイオレット１９については置換基はなく、そして色素が有機発色団である。
【００１８】
本発明のインクジェットインキ組成物において、顔料は、式Ａ−（Ｂ）xを有する色素を含み得る。上記に定義されたように、Ａは有機発色団基であり、そしてＢはＡにおける置換基である。置換基の数はｘにより表され、そして０から有機発色団基における利用可能な部位の総数（特定の色素クラスに依存する）の任意の値であり得る。好ましくは、ｘは０、１、２、３又は４の値を有するけれども、より高い置換レベルもまた可能であり得る。ｘが１より大きいか又は等しい（すなわち、Ａが１個より多い置換基を有する）場合、各Ｂは同じ又は異なり得る。かくして、好ましくは、Ａは４個までの様々なタイプの置換基を有し、あるいは４個までの同じ置換基を有し得る。
【００１９】
たとえば、顔料は、式Ａ−（Ｂ）x（ここで、Ａはキノロノキノロニル基であり、ＢはＡにおける置換基であり、そしてｘはＢである置換基の数を表す）を有するキノロノキノロン色素を含む黄色顔料であり得る。該色素は対称又は非対称のどちらかのキノロノキノロン色素であり得、そしてＢがハロゲン基、メトキシ基又はアルキル基（メチル又はエチル基のような）であるものを包含し得る。この例について、ｘは好ましくは１又は２である。かくして、好ましいキノロノキノロン色素の特定の例は、２，６−ジフルオロキノロノキノロン色素、並びに上記に示された３−フルオロ−、２−フルオロ−又は３−クロロ−キノロノキノロン色素である。
【００２０】
別の例として、顔料は、式Ａ−（Ｂ）x（ここで、Ａは２−（フェニルアゾ）−Ｎ−（フェニル）−３−オキソブタンアミジル基であり、ＢはＡにおける置換基であり、そしてｘはＢである置換基の数を表す）を有するアゾ色素を含む黄色顔料であり得る。Ｂの例は、アルコキシ基とりわけメトキシ基及びニトロ基を包含する。たとえば、顔料は、２−（（２−メトキシ−４−ニトロフェニル）アゾ）−Ｎ−（２−メトキシフェニル）−３−オキソブタンアミド色素を含むピグメントイエロー７４であり得る。この色素について、有機発色団基Ａは上記に記載されたとおりであり、そして３個の置換基Ｂすなわち２個のメトキシ基と１個のニトロ基を有する。かくして、ｘは３である。他のアゾ色素は、当業者に知られているであろう。
【００２１】
追加的例として、顔料は、式Ａ−（Ｂ）x（ここで、Ａは銅フタロシアニニル基のようなフタロシアニニル基である）を有するフタロシアニン色素を含むシアン色顔料であり得る。また、顔料は、式Ａ−（Ｂ）x（ここで、Ａはキナクリドニル基である）を有するキナクリドン色素を含むマゼンタ色顔料であり得る。
【００２２】
顔料は、広範囲のＢＥＴ表面積（窒素吸着により測定されるような）を有し得る（顔料の所望性質に依存する）。当業者に知られているように、より高い表面積は、より小さい粒子サイズに対応するであろう。より高い表面積が所望用途について容易には入手できない場合、所望されるならば、顔料をより小さい粒子サイズに低減するために、顔料は慣用の粉砕又は微粉砕技法（ボールミリング又はジェットミリングのような）に付され得る、ということも当業者によく認識されている。
【００２３】
本発明のインクジェットインキ組成物は、更にポリマー分散剤（ポリマー基を含む分散剤である）を含む。ポリマー基は、液体ビヒクル中のそして好ましくは水性ビヒクル中の安定な顔料分散液をもたらすことの可能な当該技術において知られたもののいずれかであり得る。たとえば、ポリマー基はアニオン性、カチオン性又は非イオン性ホモポリマー又はコポリマー基であり得、そして本発明のインクジェットインキ組成物に用いられ得るところの下記に記載された追加的ポリマー分散剤に由来する任意の基を含み得る。ポリマー基の特定の例は、ポリビニルアルコール基、ポリビニルピロリドン基、ポリウレタン基、アクリレート又はメタクリレートポリマー基（メタクリル酸、アクリル酸又はそれらのエステルから作製されたホモポリマー又はコポリマー基のような）、ポリ（スチレン−アクリレート）又はポリ（スチレン−メタクリレート）基（スチレンとメタクリル酸、アクリル酸又はそれらのエステルとから作製されたコポリマー基のような）、スチレンとマレイン酸又はマレイン酸無水物とから作製されたポリマー基、ビニルアセテートから作製されたポリマー基（ビニルアセテート−エチレンコポリマー基、ビニルアセテート−脂肪酸ビニルエチレンコポリマー基、ビニルアセテート−マレエートエステルコポリマー基、ビニルアセテート−クロトン酸コポリマー基及びビニルアセテート−アクリル酸コポリマー基のような）、及びそれらの塩を包含する。好ましくは、ポリマー基は、少なくとも１個の酸基若しくはその塩又は無水物基（メタクリレート若しくはアクリレートポリマー基又はマレイン酸若しくはマレイン酸無水物ポリマー基のような）、ポリウレタン基、スチレン−アクリル酸ポリマー基、スチレン−メタクリル酸ポリマー基又はそれらの塩を含む。適当な塩は、Ｎａ+、Ｋ+、Ｌｉ+、ＮＨ4+、ＮＲ′4+（ここで、Ｒ′は同じ又は異なり得そして水素又は有機基（置換された又は置換されていないアリール及び／又はアルキル基のような）を表す）のような無機又は有機対イオンを含む。
【００２４】
ポリマー基は、当該物質が分散剤として機能するのに適した分子量を有する。典型的には、ポリマー基の分子量は、約５００より大きく且つ約５００，０００より小さい。好ましいものは約１，０００から１００，０００一層好ましくは約５，０００から約８０，０００そして最も好ましくは約１０，０００から約５０，０００の分子量を有するポリマー基である。
【００２５】
本発明のインクジェットインキ組成物の一つの具体的態様において、ポリマー分散剤は、更に式−Ａ′−（Ｂ）y（Ｃ）zを有する少なくとも１個の基を含む。Ａ′は有機発色団基であり、そして本発明のインクジェットインキ組成物に用いられる顔料の色素に関連して上記に記載されたもののいずれかであり得る。Ｂ及びＣはＡ′における置換基であり、そしてｙ及びｚはそれぞれ置換基Ｂ及びＣの数を表す。ｙ及びｚの値は０から有機発色団基における利用可能な部位の総数であり得、そして好ましくは０、１、２、３又は４である。ｙ及び／又はｚが１より大きい場合、各Ｂ置換基は同じ又は異なり得、そして各Ｃ置換基は同じ又は異なり得る。置換基Ｂ及びＣは、本発明のインクジェットインキ組成物に用いられる顔料の色素の置換基Ｂに関して上記に記載されたものいずれかであり得る。しかしながら、ポリマー分散剤について、ＢとＣは異なっている。
【００２６】
この具体的態様について、好ましくは、有機発色団基は、連結基を通じてポリマー分散剤のポリマー基に結合される。かくして、ポリマー分散剤は、式−ＬＧ−Ａ′−（Ｂ）y（Ｃ）z（ここで、ＬＧは、Ａ′である有機発色団基がポリマー基に結合されるところの基である連結基である）を有する基を含み得る。かくして、ＬＧは、ポリマー基に直接的に結合され得又はポリマー基に結合される基に結合され得る。ＬＧは、結合であり得又はポリマー基の官能基とＡ′である有機発色団基の反応性基との反応（たとえばエステル基、アミド基、エーテル基、等のような基を形成する反応）により形成される化学基であり得る。たとえば、ポリマー基がメタクリル酸又はアクリル酸から形成される場合、ＬＧである連結基は、ポリマー基の酸官能基とＡ′である有機発色団基の求核性反応性基との反応により形成され得る。同様に、ＬＧは、ポリマー基の無水物基とＡ′の求核性基との反応により形成され得る。また、例として、ポリマー基がアルコール又はアミンのような求核性末端基を有する場合、ＬＧである連結基は、この官能基とＡ′である有機発色団基の求電子性反応性基との反応により形成され得る。ポリマー基の官能基とＡ′の反応性基の他の組合わせも用いられ得る。
【００２７】
特定の例として、ＬＧは、−Ｘ−ALK1−（ここで、ＸはＯ、ＮＲ又はＳであり、そしてALKは１〜１８個の炭素原子を有するアルキレン基、アリーレン基、アラルキレン基又はアルカリーレン基（たとえばＣ１〜Ｃ６アルキレン基を含めて）である）を有する基を含み得る。この式において、Ｒは、水素、Ｃ１〜Ｃ６アルキル基、又はアリール基である。好ましくは、ポリマー分散剤は、式−Ｘ−ALK1−Ａ′−（Ｂ）y（Ｃ）z（ここで、Ａ′、Ｂ、Ｃ、ｙ及びｚは上記に記載されたとおりである）を有する少なくとも１個の基を含む。一層好ましくは、ＸはＮＨであり、そしてALK1はＣＨ2である。
【００２８】
ポリマー分散剤は、更に有機発色団基に加えて結合ペンダント基を含み得る。かかる基は、その疎水性／親水性を変えることによるように、ポリマー分散剤の性質を最適にするために用いられ得る。たとえば、ポリマー基が複数個の無水物基を含む場合、それらのうちのいくつかは、アミン基のようなＡ′の求核性基と反応されて上記に記載された式−Ｘ−ALK1−Ａ′−（Ｂ）y（Ｃ）zを有する基を形成し得る。残りの無水物基は、更にアミン及びアルコールのような他の求核性成分と反応されて結合ペンダント基を形成し得る。かくして、ポリマー分散剤は、更に式−Ｘ−ALK2（ここで、上記に記載されたとおりにＸはＯ、ＮＲ又はＳでありそしてＲは水素、Ｃ１〜Ｃ６アルキル基、又はアリール基であり、そしてALK2は１〜１８個の炭素を有するアルキル基、アリール基、アラルキル基又はアルカリール基である）を有する少なくとも１個のペンダント基を含み得る。好ましくはペンダント基は式−Ｘ−ALK2を有し、そして一層好ましくはＸはＮＨである。
【００２９】
この具体的態様の例として、顔料は、上記に記載されたとおりの式Ａ−（Ｂ）xを有する色素を含み得る。かくして、この例において、ポリマー分散剤及び顔料の色素は両方共、有機発色団基を含む。この基は同じ有機発色団であり得又は異なり得、すなわちＡとＡ′は同じ又は異なり得る。特定の例として、色素の有機発色団基はキノロノキノロニル基であり得、そしてポリマー分散剤の有機発色団基はキノロノキノロニレン基であり得、すなわち両方の有機発色団基はキノロノキノロン発色団基であり得る。また、色素の有機発色団基は２−（フェニルアゾ）−Ｎ−（フェニル）−３−オキソブタンアミジル基であり得、そしてポリマー分散剤の有機発色団基は２−（フェニレンアゾ）−Ｎ−（フェニレン）−３−オキソブタンアミド基であり得、しかして両者は同じアゾ発色団である。加えて、Ａ及びＡ′は、両方共フタロシアニン基（Ａはフタロシアニニル基であり、そしてＡ′はフタロシアニニレン基である）であり得又は両方共キナクリドン基（Ａはキナクリドニル基であり、そしてＡ′はキナクリドニレン基である）であり得る。その代わりに、色素の有機発色団基とポリマー分散剤の有機発色団基は、互いに異なり得る。たとえば、色素の有機発色団基はフタロシアニニル基であり得、そしてポリマー分散剤の有機発色団基はキナクリドニレン基であり得る。顔料色素の有機発色団基とポリマー分散剤の有機発色団基の他の混合組合わせもまた可能である。
【００３０】
ＡとＡ′が同じである場合、各々における置換基は、同じ又は異なり得る。たとえば、色素及びポリマー分散剤の両方の有機発色団基が同じタイプ及び数の置換基を有する場合には、ｘはｙに等しく、そしてｚは０である。どちらも置換基が結合されていない場合には、ｙ及びｚは両方共０であり、そしてポリマー分散剤及び色素の両方の有機発色団基は色素それ自体と同じである。また、色素の有機発色団基に及びポリマー分散剤の有機発色団基に結合された置換基は、数、タイプ又は両方について異なり得る。たとえば、ポリマー基の有機発色団基は、色素の有機発色団基と同じタイプの置換基しかしより少数のそれらを含み得る。この場合において、ｙはｘより小さく、そしてｚは０である。また、ポリマー基の有機発色団基は、ポリマー基の有機発色団基とは異なる置換基を含み得る。この場合において、ｙは０であり、そしてｚは１、２又は３である。更に、ポリマー分散剤の有機発色団基は、何個かの色素の有機発色団基と同じ置換基しかしより少数のそれら、並びに少なくとも１個の追加的置換基を含み得る。この場合において、ｙはｘより小さく、そしてｚは１、２又は３である。
【００３１】
この具体的態様の別の例として、顔料は、カーボンブラック顔料であり得る。上記に記載されたもののいずれかが用いられ得る。かくして、この例において、顔料はカーボンブラック顔料であり、そしてポリマー分散剤はポリマー基及び上記に記載された式を有する有機発色団基を含む。特定の例として、有機発色団基はキナクリドニレン基又は２−（フェニレンアゾ）−Ｎ−（フェニレン）−３−オキソブタンアミド基のどちらかであり、そして顔料はカーボンブラックである。カーボンブラック顔料は、広範囲のＢＥＴ表面積（窒素吸着により測定されるような）を有し得る（顔料の所望性質に依存する）。顔料は、好ましくは約１０ｍ2／ｇと約１５００ｍ2／ｇの間一層好ましくは約２０ｍ2／ｇと約６００ｍ2／ｇの間のＢＥＴ表面積を有する。また、カーボンブラック顔料は、当該技術において知られた広く様々な一次粒子サイズを有し得る。たとえば、顔料は、約１０ｎｍから約８０ｎｍ及び１５ｎｍから約５０ｎｍを含めて約５ｎｍから約１００ｎｍの間の一次粒子サイズを有するカーボンブラックであり得る。加えて、カーボンブラック顔料はまた、広範囲のジブチルフタレート吸収（ＤＢＰ）値（顔料の構造又は分枝の尺度である）を有し得る。たとえば、顔料は、約３０から２００ｍＬ／１００ｇ及び約５０から１５０ｍＬ／１００ｇを含めて約２５から４００ｍＬ／１００ｇのＤＢＰ値を有するカーボンブラックであり得る。
【００３２】
本発明のインクジェットインキ組成物の別の具体的態様において、ポリマー分散剤は、インクジェットインキ組成物に用いられる顔料と相互作用することが可能である少なくとも１個の有機発色団基を含む。この具体的態様について、上記に記載された顔料のいずれかが用いられ得る。しかしながら、顔料が式Ａ−（Ｂ）x（ここで、Ａ、Ｂ及びｘは上記に記載されたとおりである）を有する色素を含む、ということが好ましい。かくして、ポリマー分散剤は、顔料の色素と相互作用することの可能な少なくとも１個の有機発色団基を含む。
【００３３】
好ましくは、相互作用する有機発色団基は、連結基（上記に記載されたもののいずれも含めて）を通じてポリマー分散剤のポリマー基に結合される。たとえば、ポリマー分散剤は、式−ＬＧ−Ｑ（ここで、ＬＧは連結基であり、そしてＱはインクジェットインキ組成物に用いられる顔料と相互作用することが可能である有機発色団基である）を有し得る。Ｑは、顔料と相互作用する限りＡ及びＡ′について上記に記載された有機発色団基のいずれかであり得る。Ｑと顔料の間の相互作用は強いことが好ましく、そしてそれ故好ましいタイプの相互作用は水素結合及びパイ−パイスタッキングを包含する。また、Ｑは、当該技術において知られた様々なメカニズムのいずれかによって結晶構造中に挿入することによるように、顔料と共結晶化し得る。ポリマー分散剤のＱと顔料との（顔料の色素とのを含めて）間の強い相互作用は、驚くべきことに、顔料の安定な分散液であってしかも熱安定性でもあり且つインクジェットインキ印刷法により印刷されて良好な総合特性を有する画像を形成し得る分散液を形成させると分かった。
【００３４】
先に述べられたように、本発明の水性インクジェットインキ組成物は、水性ビヒクル、顔料及びポリマー分散剤を含む。これらの各々は、インクジェットインキの性能に悪影響を及ぼすことなく、望ましい画質（たとえば光学濃度）をもたらすのに有効な量にて存在する。たとえば、典型的には、顔料は、インクジェットインキ組成物の重量を基準として約０．１％から約２０％の範囲の量にて存在するであろう。ポリマー分散剤の量は、分子量及びポリマー組成のような因子に依存して変動し得る。典型的には、ポリマー分散剤は、１００部の顔料に対して約０．５から約１５部のレベルにて用いられる。この範囲外のレベルは、典型的には、大きい顔料粒子サイズのような不良な分散性質を備えたインクジェットインキを生じさせる。たとえば、本発明のインクジェットインキ組成物中の顔料の粒子サイズは、一般的に、約２００ｎｍ又はそれ以下である。
【００３５】
本発明のインクジェットインキ組成物は、最小限の追加的成分（添加剤及び／又は共溶媒）及び加工工程でもって形成され得る。しかしながら、組成物の安定性を維持しながら多数の所望性質を付与するために、適当な添加剤もこれらのインクジェットインキ組成物中に組み込まれ得る。たとえば、界面活性剤（非ポリマー分散剤）が、組成物のコロイド安定性を更に高めるために添加され得る。他の添加剤は当該技術においてよく知られており、そして保湿剤、殺生物剤、バインダー、乾燥促進剤、浸透剤、等を包含する。特定の添加剤の量は様々な因子に依存して変動するであろうが、しかし一般的にインクジェットインキ組成物の重量を基準として０％と４０％の間の範囲の量にて存在する。加えて、インクジェットインキ組成物は、ポリマー分散剤の有機発色団基に相当するがしかしポリマー分散剤に結合されていない有機発色団（分散剤の製造の結果として生じ得る）を含有し得る。他の有機発色団もまた用いられ得る。
【００３６】
本組成物のコロイド安定性を更に高めるために又はインキと印刷基材（印刷用紙のような）若しくはインクプリントヘッドのどちらかとの相互作用を変化させるために、追加的分散作用剤（上記に記載されたものとは異なる界面活性剤及び／又はポリマー分散剤）が添加され得る。様々なアニオン性、カチオン性及び非イオン性分散作用剤が本発明のインキ組成物に関連して用いられ得、そしてこれらは固体形態に又は水溶液にあり得る。
【００３７】
アニオン性分散剤又は界面活性剤の代表的例は、高級脂肪酸塩、高級アルキルジカルボキシレート、高級アルコールの硫酸エステル塩、高級アルキルスルホネート、アルキルベンゼンスルホネート、アルキルナフタレンスルホネート、ナフタレンスルホネート（Ｎａ、Ｋ、Ｌｉ、Ｃａ、等）、ホルマリン重縮合物、高級脂肪酸とアミノ酸の間の縮合物、ジアルキルスルホコハク酸エステル塩、アルキルスルホスクシネート、ナフテネート、アルキルエーテルカルボキシレート、アシル化ペプチド、α−オレフィンスルホネート、Ｎ−アクリルメチルタウリン、アルキルエーテルスルホネート、第２級高級アルコールエトキシサルフェート、ポリオキシエチレンアルキルフェニルエーテルサルフェート、モノグリシルサルフェート、アルキルエーテルホスフェート及びアルキルホスフェートを包含するが、しかしそれらに限定されない。たとえば、スチレンスルホン酸塩、非置換及び置換ナフタレンスルホン酸塩（たとえば、アルキル又はアルコキシで置換されたナフタレン誘導体）、アルデヒド誘導体（ホルムアルデヒド、アセトアルデヒド、プロピルアルデヒド、等を含めて非置換アルキルアルデヒド誘導体のような）、マレイン酸塩及びそれらの混合物のポリマー及びコポリマーは、アニオン性分散助剤として用いられ得る。塩は、たとえば、Ｎａ+、Ｌｉ+、Ｋ+、Ｃｓ+、Ｒｂ+並びに置換及び非置換アンモニウムカチオンを包含する。特定の例は、Versa（登録商標）４、Versa（登録商標）７及びVersa（登録商標）７７（National Starch and Chemical Co.）、Lomar（登録商標）Ｄ（Diamond Shamrock Chemicals Co.）、Daxad（登録商標）１９及びDaxad（登録商標）Ｋ（W.R.Grace Co.）並びにTamol（登録商標）ＳＮ（Rohm & Haas）のような市販製品を包含するが、しかしそれらに限定されない。カチオン性界面活性剤の代表的例は、脂肪族アミン、第４級アンモニウム塩、スルホニウム塩、ホスホニウム塩、等を包含する。
【００３８】
本発明のインクジェットインキに用いられ得る非イオン性分散剤又は界面活性剤の代表的例は、フッ素誘導体、シリコーン誘導体、アクリル酸コポリマー、ポリオキシエチレンアルキルエーテル、ポリオキシエチレンアルキルフェニルエーテル、ポリオキシエチレン第２級アルコールエーテル、ポリオキシエチレンスチロールエーテル、ポリオキシエチレンラノリン誘導体、アルキルフェノールホルマリン縮合物のエチレンオキシド誘導体、ポリオキシエチレンポリオキシプロピレンブロックポリマー、ポリオキシエチレンポリオキシプロピレンアルキルエーテルポリオキシエチレン化合物の脂肪酸エステル、ポリエチレンオキシド縮合物タイプのエチレングリコール脂肪酸エステル、脂肪酸モノグリセリド、ポリグリセロールの脂肪酸エステル、プロピレングリコールの脂肪酸エステル、ショ糖脂肪酸エステル、脂肪酸アルカノールアミド、ポリオキシエチレン脂肪酸アミド及びポリオキシエチレンアルキルアミンオキシドを包含する。たとえば、Igepal（登録商標）ＣＡ及びＣＯシリーズ物質（Rhone-Poulenc Co.）、Briji（登録商標）シリーズ物質（ICI Americas, Inc.）並びにTriton（登録商標）シリーズ物質（Union Carbide Company）のようなエトキシル化モノアルキル又はジアルキルフェノールは用いられ得る。これらの非イオン性界面活性剤又は分散剤は、単独で又は上記に挙げられたアニオン性及びカチオン性分散剤と組み合わせて用いられ得る。
【００３９】
分散作用剤はまた、天然ポリマー又は合成ポリマー分散剤であり得る。天然ポリマー分散剤の特定の例は、ニカワ、ゼラチン、カゼイン及びアルブミンのようなタンパク質；アラビアガム及びトラガカントガムのような天然ゴム；サポニンのようなグルコシド；アルギン酸及びアルギン酸誘導体（プロピレングリコールアルギネート、トリエタノールアミンアルギネート及びアンモニウムアルギネートのような）；並びにメチルセルロース、カルボキシメチルセルロース、ヒドロキシエチルセルロース及びエチルヒドロキシセルロースのようなセルロース誘導体を包含する。合成ポリマー分散剤を含めてポリマー分散剤の特定の例は、ポリビニルアルコール；ポリビニルピロリドン；ポリ（メト）アクリル酸、アクリル酸−（メト）アクリロニトリルコポリマー、カリウム（メト）アクリレート−（メト）アクリロニトリルコポリマー、ビニルアセテート−（メト）アクリレートエステルコポリマー及び（メト）アクリル酸−（メト）アクリレートエステルコポリマーのような、アクリル酸又はメタクリル酸（しばしば「（メト）アクリル酸」と書かれる）樹脂；スチレン−（メト）アクリル酸コポリマー、スチレン−（メト）アクリル酸−（メト）アクリレートエステルコポリマー、スチレン−−メチルスチレン−（メト）アクリル酸コポリマー、スチレン−−メチルスチレン−（メト）アクリル酸−（メト）アクリレートエステルコポリマーのような、スチレン−アクリル酸又はメタクリル酸樹脂；スチレン−マレイン酸コポリマー；スチレン−マレイン酸無水物コポリマー；ビニルナフタレン−アクリル酸又はメタクリル酸コポリマー；ビニルナフタレン−マレイン酸コポリマー；並びにビニルアセテート−エチレンコポリマー、ビニルアセテート−脂肪酸ビニルエチレンコポリマー、ビニルアセテート−マレエートエステルコポリマー、ビニルアセテート−クロトン酸コポリマー及びビニルアセテート−アクリル酸コポリマーのようなビニルアセテートコポリマー；並びにそれらの塩を包含する。
【００４０】
保湿剤及び水溶性有機化合物もまた、特にノズルの閉塞を防止する目的のために並びに紙に浸透性（浸透剤）、改善乾燥性（乾燥促進剤）及びシワ防止性を与えるために、本発明のインクジェットインキ組成物に添加され得る。用いられ得る保湿剤及び他の水溶性化合物の特定の例は、エチレングリコール、ジエチレングリコール、トリエチレングリコール、テトラエチレングリコール及びジプロピレングリコールのような低分子量グリコール；１，３−ペンタンジオール、１，４−ブタンジオール、１，５−ペンタンジオール、１，４−ペンタンジオール、１，６−ヘキサンジオール、１，５−ヘキサンジオール、２，６−ヘキサンジオール、ネオペンチルグリコール（２，２−ジメチル−１，３−プロパンジオール）、１，３−プロパンジオール、１，４−ブタンジオール、１，５−ペンタンジオール、１，６−ヘキサンジオール、１，２，６−ヘキサントリオール、ポリ（エチレン−コ−プロピレン）グリコール、等、並びにそれらとアルキレンオキシド（エチレンオキシド（エチレンオキシドとプロピレンオキシドを含めて）を含めて）との反応生成物のような約２から約４０個の炭素原子を含有するジオール；グリセリン、トリメチルプロパン、１，３，５−ペンタントリオール、１，２，６−ヘキサントリオール、等、並びにそれらとアルキレンオキシド（エチレンオキシド、プロピレンオキシド及びそれらの混合物を含めて）との反応生成物を含めて、約３から約４０個の炭素原子を含有するトリオール誘導体；ネオペンチルグリコール（２，２−ジメチル−１，３−プロパンジオール）、等、並びにそれらとアルキレンオキシド（広範囲の分子量を備えた物質を形成するように任意の望ましいモル比のエチレンオキシドとプロピレンオキシドを含めて）との反応生成物；チオジグリコール；ペンタエリトリトール、並びにエタノール、プロパノール、イソプロピルアルコール、ｎ−ブチルアルコール、ｓｅｃ−ブチルアルコール及びｔｅｒｔ−ブチルアルコール、２−プロピン−１−オール（プロパルギルアルコール）、２−ブテン−１−オール、３−ブテン−２−オール、３−ブチン−２−オール並びにシクロプロパノールのような低級アルコール；ジメチルホルムアルデヒド及びジメチルアセトアミドのようなアミド；アセトン及びジアセトンアルコールのようなケトン又はケトアルコール；テトラヒドロフラン及びジオキサンのようなエーテル；エチレングリコールモノメチルエーテル及びエチレングリコールモノエチルエーテル、トリエチレングリコールモノメチル（又はモノエチル）エーテルのようなセロソルブ；ジエチレングリコールモノメチルエーテル、ジエチレングリコールモノエチルエーテル及びジエチレングリコールモノブチルエーテルのようなカルビトール；２−ピロリドン、Ｎ−メチル−２−ピロリドン及びε−カプロラクタムのようなラクタム；尿素及び尿素誘導体；ベタイン、等のような分子内塩；１−ブタンチオール、ｔ−ブタンチオール、１−メチル−１−プロパンチオール、２−メチル−１−プロパンチオール、２−メチル−２−プロパンチオール、チオシクロプロパノール、チオエチレングリコール、チオジエチレングリコール、トリチオ−又はジチオ−ジエチレングリコール���等を含めて、上記に挙げられた物質のチオ（硫黄）誘導体；アセチルエタノールアミン、アセチルプロパノールアミン、プロピルカルボキシエタノールアミン、プロピルカルボキシプロパノールアミン、等を含めて、ヒドロキシアミド誘導体；上記に挙げられた物質とアルキレンオキシドとの反応生成物；並びにそれらの混合物を包含する。追加的例は、マルチトール、ソルビトール、グルコノラクトン及びマルトースのようなサッカライド；トリメチロールプロパン及びトリメチロールエタンのような多価アルコール；Ｎ−メチル−２−ピロリデン；１，３−ジメチル−２−イミダゾリジノン；ジメチルスルホキシド、メチルエチルスルホキシドのようなジアルキルスルフィド（対称及び非対称スルホキシド）、アルキルフェニルスルホキシド、等を含めて、約２から約４０個の炭素原子を含有するスルホキシド誘導体；並びにジメチルスルホン、メチルエチルスルホン、スルホラン（環状スルホンであるテトラメチレンスルホン）、ジアルキルスルホン、アルキルフェニルスルホン、ジメチルスルホン、メチルエチルスルホン、ジエチルスルホン、エチルプロピルスルホン、メチルフェニルスルホン、メチルスルホラン、ジメチルスルホラン、等のような約２から約４０個の炭素原子を含有するスルホン誘導体（対称及び非対称スルホン）を包含する。かかる物質は、単独で又は組み合わせて用いられ得る。
【００４１】
殺生物剤及び／又は殺真菌剤もまた、本発明のインクジェットインキ組成物に添加され得る。殺生物剤は細菌成育を防止するのに重要であり、何故なら細菌はしばしばインクノズルより大きくそして閉塞及びまた他の印刷問題を引き起こし得るからである。有用な殺生物剤の例は、安息香酸塩又はソルビン酸塩、及びイソチアゾリノンを包含するが、しかしそれらに限定されない。
【００４２】
様々なポリマーバインダーもまた、本発明のインクジェットインキ組成物と関連して、該組成物の粘度を調節するために並びに他の望ましい性質を与えるために用いられ得る。適当なポリマーバインダーは、アラビアガム、ポリアクリル酸塩、ポリメタクリル酸塩、ポリビニルアルコール、ヒドロキシプロピレンセルロース、ヒドロキシエチルセルロース、ポリビニルピロリジノン、ポリビニルエーテル、デンプン、ポリサッカライド、ポリエチレンイミン（エチレンオキシド及びプロピレンオキシドで誘導体化されている又はされていない）（Discole（登録商標）シリーズ（DKS International）、Jeffamine（登録商標）シリーズ（Texaco）、等を含めて）のような、水溶性のポリマー及びコポリマーを包含するが、しかしそれらに限定されない。水溶性ポリマー化合物の追加的例は、たとえばスチレン−アクリル酸コポリマー、スチレン−アクリル酸−アルキルアクリレートターポリマー、スチレン−メタクリル酸コポリマー、スチレン−マレイン酸コポリマー、スチレン−マレイン酸−アルキルアクリレートターポリマー、スチレン−メタクリル酸−アルキルアクリレートターポリマー、スチレン−マレイン酸半エステルコポリマー、ビニルナフタレン−アクリル酸コポリマー、アルギン酸、ポリアクリル酸又はそれらの塩及びそれらの誘導体を含めて、上記に記載された様々な分散剤又は界面活性剤を包含する。加えて、バインダーは、分散液又はラテックス形態で添加され得又は存在し得る。たとえば、ポリマーバインダーはアクリレート又はメタクリレートコポリマーのラテックスであり得、あるいは水分散性ポリウレタンであり得る。
【００４３】
本発明のインクジェットインキ組成物のｐＨを制御又は調節するための様々な添加剤もまた用いられ得る。適当なｐＨ調節剤の例は、ジエタノールアミン及びトリエタノールアミンのような様々なアミン、並びに様々な水酸化物作用剤を包含する。水酸化物作用剤は、水酸化物対イオンを有する塩のような、ＯＨ-イオンを含む任意の作用剤である。その例は、水酸化ナトリウム、水酸化カリウム、水酸化リチウム、水酸化アンモニウム及び水酸化テトラメチルアンモニウムを包含する。他の水酸化物塩、並びに水酸化物作用剤の混合物もまた用いられ得る。更に、水性媒質中でＯＨ-イオンを発生する他のアルカリ作用剤もまた用いられ得る。それらの例は、炭酸ナトリウムのような炭酸塩、重炭酸ナトリウムのような重炭酸塩、並びにナトリウムメトキシド及びナトリウムエトキシドのようなアルコキシドを包含する。緩衝剤もまた添加され得る。
【００４４】
加えて、本発明のインクジェットインキ組成物は、更に、カラーバランスを修正する及び光学濃度を調整するための染料が組み込まれ得る。かかる染料は、食品用染料、ＦＤ＆Ｃ染料、酸性染料、直接染料、反応性染料、フタロシアニンスルホン酸の誘導体（銅フタロシアニン誘導体、ナトリウム塩、アンモニウム塩、カリウム塩、リチウム塩、等を含めて）を包含する。本明細書に記載された顔料と、少なくとも１個の有機基が結合されている顔料を含む変性顔料のような変性顔料との混合物を用いることもまた、本発明の範囲内である。変性顔料は、米国特許第５，５５４，７３９号明細書、第５，７０７，４３２号明細書、第５，８３７，０４５号明細書、第５，８５１，２８０号明細書、第５，８８５，３３５号明細書、第５，８９５，５２２号明細書、第５，９００，０２９号明細書、第５，９２２，１１８号明細書及び第６，０４２，６４３号明細書並びに国際公開第９９／２３１７４号パンフレット（それらの記載は、参照することにより完全に本明細書に組み込まれる）に記載された方法を用いて製造され得る。
【００４５】
インクジェットインキ組成物は、たとえばメンブランを用いる限外濾過／ダイアフィルトレーション、逆浸透及びイオン交換、並びに濾過、遠心分離又はこれらの２つの方法の組合わせを含めて、当該技術において知られたいずれかの方法を用いて精製及び／又は分級され得る。このようにして、不所望不純物又は望ましくない大きい粒子は除去されて、良好な総合性質を備えたインクジェットインキ組成物を生じ得る。
【００４６】
本発明は、更に、インクジェットインキセットであって、様々なインクジェットインキ組成物を含み且つ少なくとも１種の本発明のインクジェットインキ組成物を含むインクジェットインキセットに関する。このセットの諸インクジェットインキ組成物は、当該技術において知られたいずれかの点で異なり得る。たとえば、インクジェットインキセットは、たとえばシアン色顔料を含むインクジェットインキ組成物、マゼンタ色顔料を含むインクジェットインキ組成物及び／又は黒色顔料を含むインクジェットインキ組成物を含めて、異なるタイプ及び／又は色の顔料を含む諸インクジェットインキ組成物を含み得る。たとえばインクジェットインキ組成物を基材上に固着させるように設計された作用剤を含む組成物を含めて、他のタイプのインクジェットインキ組成物もまた用いられ得る。他の組合わせは、当該技術において知られているであろう。
【００４７】
本発明は、事実上例示にすぎないよう意図されている次の例により更に明瞭にされるであろう。
【００４８】
実施例
例１〜９
次の例は、本発明のインクジェットインキ組成物に用いられるポリマー分散剤を製造するために用いられ得るところの反応性基を有する有機発色団基の作製を記載する。
【００４９】
例１
【化３】
2009525392.tif 000004
２８．４ｇの２−（４−アミノフェニルスルホニル）エタン硫酸（ＡＰＳＥＳ）、１５０ｍＬの氷水及び１２ｍＬの３７％ＨＣｌの混合物を５０ｍＬの水中の６．９ｇの亜硝酸ナトリウムと一緒にした。５℃にて４０ｍｉｎの撹拌後、スルファミン酸の添加によって過剰の亜硝酸を破壊することによりジアゾ化反応を停止した。
【００５０】
２０．７ｇのアセトアセト−ｏ−アニシジド（ＡＡＯＡ）、３０ｍＬのイソプロピルアルコール及び５０ｍＬの２Ｍ−ＮａＯＨ溶液の混合物を７０℃に加熱して、ＡＡＯＡを溶解した。５００ｍＬの氷水を添加した後、７ｍＬの１００％酢酸の添加により微細分散液としてＡＡＯＡが沈殿した。これに９０ｇの酢酸ナトリウムを添加し、そして次いで５℃未満の温度にてジアゾ−ＡＰＳＥＳ溶液を滴加し、その結果明黄色沈殿物（ＡＡＯＡ−ＡＰＳＥＳ）の形成がもたらされた。これを一晩撹拌した。この生成物を遠心分離により分離し、氷水で洗浄し、そして湿潤ペーストとして保管した。
【００５１】
【化４】
2009525392.tif 000005
１Ｌの水中の３０．２ｇのジエチレントリアミンの混合物に水酸化ナトリウムの４Ｎ溶液を添加して、ｐＨを１２．５に上げた。これに３Ｌの水中の３０．６ｇのＡＡＯＡ−ＡＰＳＥＳの溶液をゆっくり添加した。黄色沈殿物が形成し、そして添加が完了した後にこの混合物を一晩撹拌し、遠心分離して過剰のジエチレントリアミンを除去しそして水で２回洗浄した。生じた沈殿物（ＡＡＯＡ−ＡＰＳＥＳ−ＤＥＴＡ）を濾別し、そして高真空中で周囲温度にて８時間乾燥した。
【００５２】
例２
【化５】
2009525392.tif 000006
１２．２ｇの４−アミノベンジルアミン（ＡＢＡ，ｎ＝１）又は２０．９ｇの２−（４−アミノフェニル）エチルアミンビス塩酸（ＡＰＥＡ，ｎ＝２）、３０ｍＬの３７％ＨＣｌ及び１５０ｍＬの水の混合物を５℃に冷却し、そして水中の６．９ｇの亜硝酸ナトリウムの溶液のゆっくりした添加によりジアゾ化した。ジアゾ化中の温度（＜５℃）を、反応中１００ｇの砕氷の添加により維持した。２０ｍｉｎの撹拌後、スルファミン酸の添加によって過剰の亜硝酸を破壊することによりジアゾ化反応を停止し、そしてこのジアゾ−ＡＢＡ又はジアゾ−ＡＰＥＡ溶液をカップリング反応のために用いられるまで氷上で保管した。
【００５３】
２０．７ｇのアセトアセト−ｏ−アニシジド（ＡＡＯＡ）、３００ｍＬの水及び４ｇの水酸化ナトリウムの混合物を、透明溶液が形成するまで音波浴で均質にした。次いで、ＡＡＯＡを６ｍＬの濃酢酸の添加により再沈殿させ、そして次いで酢酸ナトリウムの６０ｍＬの飽和溶液を添加した。この混合物を１Ｌの氷水で希釈し、そして５℃に冷却した。この混合物にジアゾ−ＡＢＡ又はジアゾ−ＡＰＥＡ溶液を添加し、しかもこの溶液は、少量の酢酸ナトリウムを添加することによりｐＨを４．９〜５．１に維持しながら、１時間かけて滴加された。この粘稠なカップリング物質を１Ｌの氷水で希釈し、そして更に１時間撹拌した。この後、２Ｍ水酸化ナトリウム溶液の添加によりｐＨを１２に上げた。生じた沈殿物（ＡＡＯＡ−ＡＢＡ又はＡＡＯＡ−ＡＰＥＡ）を濾別し、１０のｐＨを有する２Ｌの氷水で洗浄し、そして最後に更に２Ｌの脱イオン水で洗浄した。この物質を真空オーブンで６０℃にて４８時間乾燥した。この粗製物質のＨＰＬＣ分析は不純物がないことを示し、また1Ｈ−ＮＭＲ分析は所望生成物と一致した。
【００５４】
例３
【化６】
2009525392.tif 000007
１７ｇの乾燥キノロノキノンを１７０ｇの濃硫酸と共に室温にて、固体物質の完全な溶解が達成されるまで撹拌した。この後、１２．５ｇのＮ−ヒドロキシメチルフタルイミドを添加した。生じた混合物を６０℃にて３時間撹拌し、室温に冷却し、そして２．５Ｌの氷水中に注いだ。生じた沈殿物（フタルイミドメチルキノロノキノロン）を濾別し、そしておおよそ６のｐＨになるまで水で洗浄した。この固体フタルイミドメチルキノロノキノロンを真空オーブンで恒量になるまで乾燥した。
【００５５】
【化７】
2009525392.tif 000008
１０ｇのフタルイミドメチルキノロノキノロンと５０ｍＬの２０％ＮａＯＨ溶液との混合物を８５℃にて３時間撹拌した。次いで、７５ｍＬの２０％ＨＣｌ溶液を添加し、そしてこの混合物を８５℃にて更に３時間撹拌した。この混合物を室温に冷却し、そして２０％ＮａＯＨ溶液で中和した。生じた沈殿物を濾別し、水で洗浄し、そして乾燥して５．９ｇの黄色粉末を得た。1Ｈ−ＮＭＲ及び質量スペクトルデータは、この生成物が主として所望モノ−（アミノメチル）−キノロノキノロン（ＡＭＱＱ）であることを示した。
【００５６】
例４
【化８】
2009525392.tif 000009
ポリリン酸（５００ｇ，最小限８４％のＰ2Ｏ5）を１１０℃に加熱し、そして２１ｇの２−エトキシカルボニル−３−アニリノキノリン−４（１Ｈ）−オンを１０分の期間かけて添加した。温度を１５０℃に上げ、そしてこの混合物を３時間撹拌して環化を完了した。次いで、この混合物を５０℃に冷却し、そして１０．５ｇのパラホルムアルデヒド及び３３．４ｇの２，２，２−トリクロロアセトアミドを添加した。次いで、温度を８５℃に上げ、そしてこの反応混合物をこの温度にて３時間撹拌した。この熱溶融物を２０００ｍＬの温脱イオン水中に注いだ。２，８−ビス−（トリクロロアセチルアミドメチル）キノロノキノロンの生じた黄色沈殿物を濾別し、そしてｐＨ＞４．０になるまで熱水で洗浄した。収率は９７％近くであり、そして更なる精製なしにこの生成物を次工程（加水分解）に用いた。
【００５７】
【化９】
2009525392.tif 000010
粗製２，８−ビス−（トリクロロアセチルアミドメチル）キノロノキノロン（２４ｇ）を、４００ｍＬの水及び１００ｍＬの６Ｍ−ＮａＯＨ溶液と混合することにより加水分解した。この混合物を６時間還流し、室温に冷却し、そして６のｐＨになるまで４Ｍ−ＨＣｌ溶液で中和した。生じた沈殿物を濾別して、８０．５％の２，８−ビス−（アミノメチル）キノロノキノロン（２ＡＭＱＱ）がもたらされた。
【００５８】
例５
【化１０】
2009525392.tif 000011
１５０ｇの１００％硫酸、１０ｇの銅フタロシアニン、１５．２５ｇのフタルイミド、５．５ｇのパラホルムアルデヒド及び５．０ｇの五酸化リンの混合物を７５℃にて４時間加熱した。この混合物を１０００ｇの氷水中に注いだ。生じた沈殿物を濾別し、そしておおよそ６のｐＨになるまで洗浄した。この固体（フタルイミドメチル−ＣｕＰｃ）をアセトンでスラリーにし、そして濾過して１５ｇ（９７％）の暗青色粉末がもたらされた。
【００５９】
【化１１】
2009525392.tif 000012
１４０ｇの１００％硫酸と１０ｇのフタルイミドメチル−ＣｕＰｃとの混合物を１００℃にて４時間加熱した。この混合物を１０００ｇの氷水中に注いだ。生じた沈殿物を濾別し、３のｐＨになるまで洗浄し、そして乾燥して１１．２ｇ（９１．８％）の部分加水分解生成物がもたらされた。
【００６０】
【化１２】
2009525392.tif 000013
１０ｇの部分加水分解生成物と３００ｍＬの０．２Ｍ水酸化ナトリウム溶液との混合物を１．５時間還流した。次いで、６Ｍ−ＨＣｌ溶液を９０〜９５℃にて、ｐＨが１になるまでゆっくり添加した。初期に形成した沈殿物は、徐々に再溶解した。次いで、この混合物を更に６時間還流した。次いで、濃ＨＣｌ（４０ｍＬ）を添加しそしてこの混合物を冷却して沈殿物を形成させ、そしてこれを濾別して３１ｇ（９３．５％）のアミノメチル銅フタロシアニン（ＡＭＰｃ）の塩酸塩がもたらされた。
【００６１】
例６
【化１３】
2009525392.tif 000014
２８ｇのキナクリドンを３２０ｇの９８％硫酸中に溶解した。次いで、１６．５ｇのヒドロキシメチルフタルイミドを添加した。この混合物を５６℃にて３時間加熱し、そして次いで２．５ｋｇの氷水中に注いだ。生じた沈殿物（フタルイミドメチルキナクリドン）を濾別し、おおよそ６のｐＨになるまで水で洗浄し、そして乾燥して４６ｇの粗製２−フタルイミドメチルキナクリドン（アミノ基及びカルボニル基の両方の配向効果に基づいて予期される異性体）がもたらされた。
【００６２】
【化１４】
2009525392.tif 000015
３０ｇの粗製フタルイミドメチルキナクリドンと８５ｍＬの２０％ＮａＯＨ溶液との混合物を８５℃にて３時間加熱した。次いで、１２０ｍＬの２０％ＨＣｌ溶液を導入し、そして同温度を更に３時間維持した。冷却したこの溶液をおおよそ６のｐＨになるまで希薄水酸化ナトリウム溶液で中和した。生じた沈殿物を濾別し、水で洗浄し、そして真空下で乾燥して１０ｇの２−アミノメチルキナクリドン（ＡＭＱＡ）がもたらされた。
【００６３】
例７
【化１５】
2009525392.tif 000016
オーバーヘッド機械撹拌機及び還流凝縮器を備えたフラスコ中に、ジメチルスクシノイルスクシネート（７０．３７ｇ，０．３０８ｍｏｌ）、４−トルイジン（７４．１ｇ，０．６９２ｍｏｌ）、無水エタノール（７００ｍＬ）及び濃塩酸（１．７ｍＬ）を入れた。この混合物を窒素雰囲気下で撹拌しながら還流にて８時間加熱した。次いで、この反応混合物を室温に冷却し、そしてこれに３−ニトロベンゼンスルホン酸ナトリウム（７６ｇ，０．３１ｍｏｌ）及び７０ｍＬの水中の４３ｇの水酸化ナトリウムを添加した。次いで、これを還流にて４時間加熱した。水（２５０ｍＬ）を添加し、しかしてこの混合物は透明溶液になり、そしてこの透明溶液を濾過して不溶性物質を除去した。濾液を脱イオン水で２５００ｍＬに希釈しそしてｐＨ２になるまで濃硫酸で中和して紫色沈殿物として２，５−ビス−ｐ−トリルアミノテレフタル酸を得、そしてこの沈殿物を濾別し、ｐＨ＞５になるまで脱イオン水で洗浄しそして真空オーブン（５５℃）で２日間乾燥した。収量は、１１４．０ｇ（９７．７％）の紫色固体であった。1Ｈ−ＮＭＲ（ＤＭＳＯ−ｄ６）スペクトルは、所望生成物と一致した。
【００６４】
【化１６】
2009525392.tif 000017
ポリリン酸（３６９ｇ，最小限８４％のＰ2Ｏ5）を機械撹拌下で１１０℃に温め、そして２，５−ビス−ｐ−トリルアミノテレフタル酸（１５．７ｇ，０．０４２ｍｏｌ）を添加した。生じた混合物を撹拌し、そして１６０℃にて３時間加熱した。次いで、この混合物を５０℃に冷却し、そしてパラホルムアルデヒド（１．９ｇ，０．０６３ｍｏｌ）及びトリクロロアセトアミド（７．５ｇ，０．０４６ｍｏｌ）を添加した。加熱を７５℃にて３時間続けた。この混合物を１０００ｍＬの脱イオン水中に注ぎ、そしてマゼンタ色沈殿物を濾別しそしてｐＨ＞４になるまで水で洗浄した。次いで、この沈殿物を濾液が透明になるまでエタノールで洗浄した。（トリクロロアセトアミドメチル）ジメチルキナクリドンである生じた沈殿物を真空オーブン（６０℃）で一晩乾燥した。収量は、２０．５ｇのマゼンタ色粉末（９５％）であった。元素分析：Ｃｌ１９．８０、Ｎ７．７０，計算値：Ｃｌ２０．６６、Ｎ８．１６。
【００６５】
【化１７】
2009525392.tif 000018
（トリクロロアセトアミドメチル）ジメチルキナクリドン（１０ｇ，０．０１９４ｍｏｌ）及び１００ｍＬのＮ−メチルピロリジノン（ＮＭＰ）を１２０℃にて１５分間加熱し、そしてこの時間後にこの溶液を濾過して不溶性物質を除去した。次いで、水酸化ナトリウムの水溶液（６Ｎ，１３．０ｍＬ）を添加し、そして生じた混合物を窒素雰囲気下で１２０℃にて一晩加熱した。この混合物を６００ｍＬの水中に注ぎ、そして室温に冷却した。生じた沈殿物を濾別しそして水で洗浄し、そしてこの生成物を真空オーブン（６０℃）で一晩乾燥した。アミノメチルジメチルキナクリドン（ＡｍＤＭＱＡ）である生じた生成物は０．５％未満のＣｌを含有し、しかしてこれにより加水分解の完全さが指摘された。
【００６６】
例８
【化１８】
2009525392.tif 000019
５００ｍＬのクロロホルム中の１００ｇの２−（４−メトキシフェニル）エチルアミンに１００ｍＬのトリエチルアミン酢酸無水物（７２ｇ）を添加し、そしてこれを２０℃にて４０分間撹拌した。次いで、この混合物をＨＣｌの希薄水溶液（０．４Ｎ，４００ｍＬ）で２回そして次いでＮａＨＣＯ3の飽和水溶液（２×４００ｍＬ）で抽出した。溶媒を回転蒸発により除去し、そして残渣を真空オーブン（４５℃）で乾燥し、その結果Ｎ−［２−（４−メトキシフェニル）エチル］アセトアミドであるオフホワイト色粉末（１２０ｇ，９３．９％の収率）がもたらされた。1Ｈ−ＮＭＲ（ＤＭＳＯ−ｄ６）スペクトルは、所望生成物と一致した。
【００６７】
【化１９】
2009525392.tif 000020
３３０ｍＬの酢酸中の７０ｇのＮ−［２−（４−メトキシフェニル）エチル］アセトアミドの溶液を３５０ｍＬの７０％硝酸中に、温度が３０〜３５℃の間にあるようにゆっくり導入した。この添加過程は１時間かかった。この混合物を３０〜３５℃にて更に４０分間撹拌し、そして次いで１５００ｍＬの氷水中に注いだ。生じたスラリーをクロロホルム（２×４００ｍＬ）で抽出した。有機相をＮａＨＣＯ3の飽和水溶液（２×４００ｍＬ）でそして次いで水（２×４００ｍＬ）で抽出した。次いで、溶媒を回転蒸発により除去して６５ｇのＮ−［２−（４−メトキシ−３−ニトロフェニル）エチル］アセトアミドがもたらされ、そしてこれを更にエチルアセテートからの再結晶により精製して４８ｇ（５５．６％の収率）の黄色結晶がもたらされた。1Ｈ−ＮＭＲ（ＤＭＳＯ−ｄ６）スペクトルは、所望生成物と一致した。
【００６８】
【化２０】
2009525392.tif 000021
パー（Parr）振とう機中で、１５０ｍＬのエタノール中のＮ−［２−（４−メトキシ−３−ニトロフェニル）エチル］アセトアミド（７．４ｇ）を３．５ｍＬの濃ＨＣｌ及び０．４ｇの１０％Ｐｄ／Ｃの存在下で３０〜４０ｐｓｉにて３時間水素化した。この時間後、触媒を濾別し、そして溶媒を回転蒸発により除去してオフホワイト色固体として７．１ｇのＮ−［２−（３−アミノ−４−メトキシフェニル）エチル］アセトアミド塩酸塩（９４．０％の収率）がもたらされた。1Ｈ−ＮＭＲ（ＤＭＳＯ−ｄ６）スペクトルは、所望生成物と一致した。
【００６９】
【化２１】
2009525392.tif 000022
Ｎ−［２−（３−アミノ−４−メトキシフェニル）エチル］アセトアミド塩酸塩（１９ｇ）を４０ｍＬのＮ，Ｎ−ジメチルホルムアミド及び１８ｇのジケテンと混合し、そして次いで３ｍＬのトリエチルアミンをゆっくり添加した。この混合物を８０〜８５℃にて３０分間撹拌し、そして次いで３００ｍＬの水中に注いだ。この水溶液をクロロホルム（２×２００ｍＬ）で抽出し、そして溶媒を回転蒸発により除去して明黄色油として２１．９ｇ（９６．５％）のＮ−［５−（２−アセチルアミノエチル）−２−メトキシフェニル］−３−オキソ−ブチルアミドがもたらされた。1Ｈ−ＮＭＲ（ＤＭＳＯ−ｄ６）スペクトルは、所望生成物と一致した。
【００７０】
【化２２】
2009525392.tif 000023
２ｍＬの２Ｎ−ＮａＯＨ溶液の添加により１５０ｍＬの水中に溶解されたＮ−［５−（２−アセチルアミノエチル）−２−メトキシフェニル］−３−オキソ−ブチルアミド（６．９３ｇ）を氷浴で冷却し（＜５℃）、そしてｐＨ５になるまで酢酸をゆっくり添加し、その結果カップラーが微細結晶質形態で再沈殿した。次いで、酢酸ナトリウムを添加して、このカップラー分散液を５．５のｐＨにもたらした。
【００７１】
４−ニトロ−２−アニシジン（４ｇ）を７５ｇの氷水及び７１ｍＬの濃ＨＣｌと混合した。この混合物を５℃未満にて３０ｍＬの氷水中の１．６４ｇのＮａＮＯ2の溶液でジアゾ化した。スルファミン酸の添加により、過剰の亜硝酸を破壊した。激しく撹拌しながら、このジアゾ化４−ニトロ−２−アニシジン溶液をカップラー分散液に２０分かけて添加した。この混合物は、必要に応じて固体酢酸ナトリウムの添加によりｐＨ＞５に保たれた。温度は、氷での外部冷却により５℃未満に維持された。
【００７２】
ジアゾ化溶液の添加が完了した後、この反応混合物を室温に温め、そして２０℃にて一晩そして６０℃にて２０分間撹拌した。生じた沈殿物を濾別し、そして脱イオン水で洗浄して茶色プレスケーキとしてＮ−［５−（２−アセトアミドエチル）−２−メトキシフェニル］−２−［（２−メトキシ−４−ニトロフェニル）−ヒドラゾノ］−３−オキソブチルアミド（９．７７ｇ，８７．４％の収率）がもたらされた。1Ｈ−ＮＭＲ（ＤＭＳＯ−ｄ６）スペクトルは、所望生成物と一致した。
【００７３】
【化２３】
2009525392.tif 000024
前工程において記載された生成物すなわちＮ−［５−（２−アセトアミドエチル）−２−メトキシフェニル］−２−［（２−メトキシ−４−ニトロフェニル）−ヒドラゾノ］−３−オキソブチルアミド（４．６ｇ）を１５０ｍＬのＮＭＰ及び２０ｍＬの濃ＨＣｌと混合し、そして１１２℃にて６時間加熱した。この反応混合物を１０００ｍＬの水中に注ぎ、そして一晩放置した。生じた沈殿物を濾別し、水でそして次いで希薄ＮａＨＣＯ3水溶液で洗浄して中性ｐＨにし、そして最後に真空中で乾燥して黄色粉末として４．０ｇ（９５．２％）のＮ−［５−（２−アミノエチル）−２−メトキシフェニル］−２−［（２−メトキシ−４−ニトロ−フェニル）−ヒドラゾノ］−３−オキソ−ブチルアミド（ＡｅＰＹ７４）がもたらされた。1Ｈ−ＮＭＲ（ＤＭＳＯ−ｄ６）スペクトルは、所望生成物と一致した。
【００７４】
例９
【化２４】
2009525392.tif 000025
例８に記載されたようにして製造されたＮ−［２−（３−アミノ−４−メトキシフェニル）エチル］アセトアミド塩酸塩（１５ｇ）及び１７５ｍＬの２Ｎ−ＨＣｌを還流にて６時間加熱した。溶媒を回転蒸発により除去し、そして残渣をエタノールで洗浄した。生じた白色沈殿物を濾別し、そして真空中で乾燥して白色結晶として１３．７ｇ（９４％）の５−（２−アミノエチル）−２−メトキシフェニルアミン（ＡＭＭＰＡ）二塩酸塩がもたらされた。1Ｈ−ＮＭＲ（ＤＭＳＯ−ｄ６）スペクトルは、所望生成物と一致した。
【００７５】
【化２５】
2009525392.tif 000026
５−（２−アミノエチル）−２−メトキシフェニルアミン（ＡＭＭＰＡ）二塩酸塩（４．０２ｇ）を５５ｍＬの氷水中に５ｍＬの濃ＨＣｌで溶解し、そしてこの溶液を氷浴で５℃未満に冷却した。このアミンを１５ｍＬの水中に溶解された１．１７ｇのＮａＮＯ2でジアゾ化した。この混合物を５℃未満にて２０分間撹拌し、そしてスルファミン酸の添加により過剰の亜硝酸を破壊した。
【００７６】
アセトアセト−ｏ−アニシジド（ＡＡＯＡ，３．４８ｇ）を、５０ｍＬの水と０．８４ｇのＮａＯＨの混合物中に溶解した。この溶液を５℃に冷却し、そしてｐＨ５になるまで酢酸を添加することによりカップラーを再沈殿させた。次いで、酢酸ナトリウムの飽和水溶液を添加して、ｐＨを５．６に調整した。この混合物にＡＭＭＰＡのジアゾニウム塩溶液を滴加した。黄色沈殿物がたちまち形成した。この混合物を室温にて３時間撹拌し、そして沈殿物を濾別しそして水で洗浄して黄色固体として６．４５ｇ（９８％）の２−｛［５−（２−アミノエチル）−２−メトキシフェニル］−ヒドラゾノ｝−Ｎ−（２−メトキシフェニル）−３−オキソ−ブチルアミド（ＡＡＯＡ−ＡＭＭＰＡ）がもたらされた。1Ｈ−ＮＭＲ（ＤＭＳＯ−ｄ６）スペクトルは、所望生成物と一致した。
【００７７】
例１０〜１５
次の例は、ポリマー基と、連結基及び有機発色団基を含む少なくとも１個の基とを含むところの、本発明のインクジェットインキ組成物に有用なポリマー分散剤の製造を記載する。
【００７８】
例１０
【化２６】
2009525392.tif 000027
【化２７】
2009525392.tif 000028
５０ｇのJoncryl（登録商標）６８３（１６５の酸価及び７０００〜９０００のＭwを有するところのJohnson Polymersから入手できるスチレン−アクリル酸ポリマー）及び１．９２５ｇのＮ−ヒドロキシスクシンイミド（ＨＯＳＩ）を２００ｍＬの乾燥ＴＨＦ中に溶解した。これに５０ｍＬのＴＨＦ中の３．４５ｇのＮ，Ｎ′−ジシクロヘキシルカルボジイミドの溶液を５〜１０ｍｉｎの期間をかけて滴加した。室温における撹拌を５時間続けた。Ｎ，Ｎ′−ジシクロヘキシル尿素の生じた沈殿物を濾別した。ＨＯＳＩ活性化ポリマーを含有する濾液に６．７６ｇのＡＡＯＡ−ＡＰＳＥＳ−ＤＥＴＡ（例１）を添加し、そしてこの混合物を５時間還流した。生じたポリマー分散剤溶液をロータリーエバポレーターで蒸発させて、ＴＨＦの大部分を除去した。残渣を１２５ｍＬの水中の５ｇのＮａＯＨの溶液で処理し、そしてこの混合物を遠心分離して不溶性物質を除去した。ポリマー基と有機発色団基とを含むポリマー分散剤（ＡＡＯＡ−ＡＰＳＥＳ−ＤＥＴＡ−Ｊ６８３）ナトリウム塩の溶液である透明な上澄み液を更なる精製なしに用いた。
【００７９】
例１１
【化２８】
2009525392.tif 000029
１００ｇのJoncryl（登録商標）６８３（１６５の酸価及び７０００〜９０００のＭwを有するところのJohnson Polymersから入手できるスチレン−アクリル酸ポリマー）、８．８ｇのＡＡＯＡ−ＡＢＡ（例３）及び５．３６ｇのＮ，Ｎ′−ジシクロヘキシルカルボジイミドを５００ｍＬの乾燥Ｎ−メチルピロリジノン中に溶解した。大気湿気に対して保護しながら、この混合物を室温にて４８時間撹拌した。生じたＮ，Ｎ′−ジシクロヘキシル尿素沈殿物を濾別し、そして撹拌しながら濾液を４Ｌの水に滴加した。フレーク状黄色沈殿物が形成した。次いで、ｐＨを２に下げ、そしてポリマー基及び有機発色団基を含む生じたポリマー分散剤（ＡＡＯＡ−ＡＢＡ−Ｊ６８３）を濾別した。これを４Ｌの水で洗浄し、そして濾過漏斗上で一晩乾燥した。収率は、ほぼ定量的であった。ＧＰＣによる分析により、おおよそ９６％のＡＡＯＡ−ＡＢＡがポリマーに共有結合されていることが指摘された。
【００８０】
例１２
【化２９】
2009525392.tif 000030
ＡＡＯＡ−ＡＢＡ（例３）の代わりにＡＭＱＱ（例４）を用いたこと以外は、例１１に記載された手順に従った。ポリマー基及び有機発色団基を含む生じたポリマー分散剤（ＡＭＱＱ−Ｊ６８３）は、同様な収率で且つ結合発色団基の同様なレベルでもって得られた。
【００８１】
例１３
【化３０】
2009525392.tif 000031
ＡＡＯＡ−ＡＢＡ（例３）の代わりにＡＭＱＡ（例６）を用いたこと以外は、例１１に記載された手順に従った。ポリマー基及び有機発色団基を含む生じたポリマー分散剤（ＡＭＱＡ−Ｊ６８３）は、同様な収率で且つ結合発色団基の同様なレベルでもって得られた。
【００８２】
例１４
【化３１】
2009525392.tif 000032
９．６ｇのＡＭＰｃ塩酸塩（例５）、８４ｇのJoncryl（登録商標）６８３（１６５の酸価及び７０００〜９０００のＭwを有するところのJohnson Polymersから入手できるスチレン−アクリル酸ポリマー）、２ｇのトリエチルアミン及び２５０ｍＬのキシレンの混合物を、還流にて８時間加熱した。ディーン−スターク（Dean-Stark）装置を用いて、反応中に形成された生じた水を除去した。生じたガム状生成物は、室温に冷却されるにつれて固化した。溶媒を固体からデカントし、そしてこの固体を真空オーブンで乾燥して１１４ｇの暗青色粗製ポリマーがもたらされた。
【００８３】
１０ｇのこの粗製生成物を、１２０ｍＬの０．２Ｍ−ＮａＯＨ溶液中に７０℃にて溶解し、この溶液を濾過しそして最後に２Ｎ−ＨＣｌ溶液で中和することにより精製した。生じた暗青色ポリマー沈殿物を濾別し、水で洗浄し、そして真空オーブンで乾燥してポリマー基及び有機発色団基を含むポリマー分散剤（ＡＭＰｃ−Ｊ６８３）である６．８ｇの暗青色固体が得られた。
【００８４】
例１５
ＡＭＰｃ塩酸塩（例５）の代わりに２ＡＭＱＱ（例４）を用いそしてJoncryl（登録商標）６８３の代わりにJoncryl（登録商標）６９０（２４０の酸価及びおおよそ１６０００のＭwを有するところのJohnson Polymersから入手できるスチレン−アクリル酸ポリマー）を用いたこと以外は例１４に記載された手順に従い、その結果ポリマー基及び有機発色団基を含むポリマー分散剤（２ＡＭＱＱ−Ｊ６９０）の形成がもたらされた。
【００８５】
例１６
この例は、ポリマーと、有機発色団基でない結合基とを含むポリマー分散剤の製造を記載する。
【化３２】
2009525392.tif 000033
【００８６】
ＡＡＯＡ−ＡＢＡ（例３）の代わりに５−アミノベンゾイミダゾロン（ＡＢＩ）を用いたこと以外は、例１１に記載された手順に従った。ポリマー基及び有機基（水素結合を形成することが可能であるが、しかし発色団基と固有的には関連がない）を含む生じたポリマー分散剤（ＡＢＩ−Ｊ６８３）は、同様な収率で且つ結合ＡＢＩ基の同様なレベルでもって得られた。
【００８７】
実施例１７及び比較例１〜２
次の例は、顔料とポリマー基及び有機発色団基を含むポリマー分散剤とを含む本発明のインクジェットインキ組成物の改善性質を実証する。
【００８８】
Silverson（登録商標）回転子−固定子型高剪断混合機を用いて６，５００ｒｐｍにて２時間、２９ｇのピグメントイエロー７４、５００ｍＬの水及び分散剤の混合物を混合した。実施例１７について、１０ｇの例１０のポリマー分散剤（ＡＡＯＡ−ＡＰＳＥＳ−ＤＥＴＡ−Ｊ６８３）を用いた。比較例１について、１．３５ｇのＡＡＯＡ−ＡＰＳＥＳ−ＤＥＴＡ（例１）と１０ｇのJoncryl（登録商標）６８３Ｎａ+塩の組合わせを用いた。比較例２について、１０ｇのJoncryl（登録商標）６８３Ｎａ+塩を用いた。各々について、ミソニックス（Misonix）浸漬音波処理装置を用いて３０分間、生じた混合物を音波処理した。メンブランフィルターを用いて、１０容量部の０．１Ｍ−ＮａＯＨ溶液そして次いで１０容量部の脱イオン水を用いてのダイアフィルトレーションにより、過剰の分散剤を除去した。生じた黄色分散液を１０〜１２％の固体分に濃縮し、そしてＵＰＡミクロトラック（Microtrac）レーザー散乱装置を用いて平均粒子サイズを測定した。結果は、下記の表１に示されている。
【表１】
2009525392.tif 000034
【００８９】
データが示しているように、ポリマー基及び有機発色団基を含むポリマー分散剤を用いて製造された黄色顔料分散液（実施例１７）は、同じポリマー及び有機発色団を別個に用いて製造された分散液（比較例１）と比較して、より小さい粒子サイズを有する。実施例１７の分散液の粒子サイズは１００ｎｍより小さかったのに対して、比較例１のそれは１００ｎｍより大きかった。加えて、実施例１７の分散液はまた、比較例１のそれよりも熱安定性であると分かった。結合有機発色団基を備えないポリマー分散剤（比較例２）を用いると、安定な分散液はもたらされなかった。かくして、結合有機発色団基を含むポリマー分散剤を用いると、改善性質がもたらされることになる、ということが驚くべきことに分かった。このデータに基づくと、実施例１７の分散液は本発明のインクジェットインキ組成物として用いられ得る、ということが予期される。
【００９０】
実施例１８〜２３及び比較例３〜４
次の例は、本発明のインクジェットインキ組成物（実施例１８〜２３）並びに比較のインクジェットインキ組成物（比較例３及び４）の製造を記載する。
【００９１】
アトリッター（オハイオ州アクロンのUnion Processからの型式０１ＳＴＤ）に、１０ｇの顔料（乾燥又はプレスケーキ（その量はその固体分含有率により決定された）としてのどちらか）、１００ｍＬの水及び５００ｇのケイ酸ジルコニウムビーズ（０．０７〜０．１２５ｍｍ）を装填した。次いで、ポリマー基及び有機発色団基を含む５ｇのポリマー分散剤を添加した。各例について、特定のタイプの顔料及び特定のポリマー分散剤は、下記の表２に示されている。ＰＹ７４は、アゾ顔料であるピグメントイエロー７４である。ＰＲ１２２は、キナクリドン顔料であるピグメントレッド１２２である。ＰＢ１５：４は、フタロシアニン顔料（シアン色）であるピグメントブルー１５：４である。最後に、ＰＹ２１８及びＰＹ２２０は、キノロノキノロン顔料であるピグメントイエロー２１８及び２２０である。ＰＹ２１８は３−フルオロキノロノキノロンであり、そしてＰＹ２２０は２−フルオロキノロノキノロンである。
【００９２】
実施例１８について示されるように、分散剤を２５ｍＬのメチルエチルケトン（ＭＥＫ）中の溶液として添加し、そして次いで適切量の１Ｍ−ＮａＯＨ溶液を添加してポリマー中の酸基のすべてを中和した。実施例１９〜２３及び比較例３〜４について、ポリマー分散剤を、アトリッターへの添加に先だって、メチルエチルケトンの使用なしに、適切量の１Ｍ−ＮａＯＨ溶液で可溶化した。
【００９３】
これらの成分が一緒にされると、６００ｒｐｍにおける混合を始め、そして更に５００ｇのビーズも添加した。２時間混合した後、粗いフリットフィルターを用いて媒体を濾別し、そしてこの媒体を２００ｍＬの水で洗浄した。
【００９４】
実施例１８について、真空下での蒸発によりＭＥＫを除去した。これらの例のいくつかについては、粒子サイズの５０％が１００ｎｍ未満になるまで（ＵＰＡミクロトラック（Microtrac）レーザー散乱装置により測定して）、生じた分散液を１〜３時間音波処理した。これらの例は、下記の表２にて同定される。
【００９５】
各分散液を４，５００ｒｐｍにて４０分間遠心分離して痕跡量の媒体及び粗い粒子を除去し、そして次いでメンブランダイアフィルトレーションを用いて濃縮しておおよそ１０％固体分の最終濃度にした。ＵＰＡミクロトラック（Microtrac）レーザー散乱装置を用いてこれらの分散液の平均粒子サイズを測定し、そして結果が下記の表２に示されている。
【表２】
2009525392.tif 000035
【００９６】
これらのデータが示しているように、実施例１８〜２３の分散液の粒子サイズは非常に小さく、しかしてこれらの分散液の各々はインクジェットインキ組成物として用いられ得ることを指摘する。かくして、これらのデータはまた、有機発色団基を有する色素を含む顔料がポリマー基と、色素の有機発色団基と同様である有機発色団基とを含むポリマー分散剤と一緒にされるならば、安定なインクジェットインキ組成物がもたらされることになる、ということを示している。特に、実施例２１及び２２について、両タイプのキノロノキノロン顔料は、キノロノキノロニル基を含む同じポリマー分散剤を用いてよく分散された。理論により縛られたくないが、これらのポリマー分散剤は水素結合によってのような顔料との相互作用により安定な分散液をもたらし得る、ということが信じられる。特定の相互作用が存在しない場合は、より大きい粒子サイズがもたらされることになる。これは、有機発色団基を含まないポリマー分散剤が用いられる比較例３及び４により示される。それらの生じた粒子サイズは、かなりより大きい。また、比較例３においては、ＡＢＩ基はＰＹ２１８と水素結合すると予期されるので、それらの結果は、実施例２２及び２３において用いられたポリマー分散剤の有機発色団基間の相互作用は共結晶化（単独で又は水素結合との組合わせでのどちらかで）によってであり得ることを示唆している。
【００９７】
実施例２４〜２９及び比較例５〜６
次の例は、本発明のインクジェットインキ組成物（実施例２４〜２９）並びに比較のインクジェットインキ組成物（比較例５及び６）の印刷物性能を実証する。
【００９８】
１０重量％のグリセロール、５重量％のトリエチレングリコール、１重量％のSurfinol（登録商標）４６５及び４重量％の顔料（組成物の残余は水である）を用いて、インクジェットインキ組成物を処方した。実施例１８〜２３の組成物（実施例２４〜２９について）並びに比較例３及び４の組成物（比較例５及び６について）の各々を用いた。エプソン（Epson）Ｃ８６プリンターを用いて、生じたインクジェットインキ組成物で印刷した。
【００９９】
実施例２４〜２９について、インキは信頼できるように印刷され、しかして飽和色印刷物をもたらした。次の基材に印刷された場合、筋及び縞は実質的に観察されなかった。すなわち、ゼロックス（Xerox）４０２４、ゼロックス・リサイクルド（Xerox Recycled）、ハンマーミルコピープラス（Hammermill Copy Plus）、ＨＰ・アドヴァンスト（HP Advanced）、グレートホワイト（Great White）、エプソン・インクジェット・フォトクオリティペーパー（Epson Inkjet Photo Quality Paper）、エプソン・プレミアムグロシー・フォトペーパー（Epson Premium Glossy Photo Paper）及びキャノン・ＰＲ−１０１・フォトペーパー（Canon PR-101 Photo Paper）。かくして、本発明のインクジェットインキ組成物は、良好な総合性質を有する画像を生成する。
【０１００】
組成物を６週間７０℃における加熱老化に付すことにより、実施例２４〜２９及び比較例５〜６のインクジェットインキ組成物を貯蔵寿命安定性について評価した。ＵＰＡミクロトラック（Microtrac）レーザー散乱装置を用いて、粒子サイズ成長を監視した。有機発色団基を含むポリマー分散剤が用いられた本発明のインクジェットインキ組成物（実施例２４〜２９）について、平均粒子サイズ成長は１０％より大でなかったのに対して、異なるポリマー分散剤が用いられた比較のインクジェットインキ組成物（比較例５及び６）については、粒子サイズ成長は５０％を超えた。かくして、本発明のインクジェットインキ組成物は、驚くべきことに、比較のインクジェットインキ組成物よりも改善された性質を有すると分かった。
【０１０１】
例３０〜３２
【化３３】
2009525392.tif 000036
次の例は、ポリマー基と、連結基及び有機発色団基を含む少なくとも１個の基とを含むところの、本発明のインクジェットインキ組成物に有用なポリマー分散剤の製造を記載する。
【０１０２】
例３０
クライゼンアダプター、乾燥管及び熱電対を備えた３００ｍＬ丸底フラスコに、Ｎ−メチルピロリジノン（ＮＭＰ，１００ｍＬ，Fisher Chemicalの保証付きＡ．Ｃ．Ｓ．銘柄）、ＳＭＡ３０００ ＵＦＰ＠（Sartomerから入手できるスチレン−マレイン酸無水物ポリマー，ｘ：ｙ＝３：１，１０ｇ，２４．４ｍｍｏｌマレイン酸無水物）、例２からのＡＡＯＡ−ＡＰＥＡ（Ａ′ＣＨ2ＮＨ2，１ｇ，２．８ｍｍｏｌ）及びトリエチルアミン（０．３９ｍＬ，２．８ｍｍｏｌ，Aldrich供給業者のAtofina Chemical Companyの９９．５％製品）を添加した。次いで、この溶液を７０〜９０℃に加熱し、そして２日にわたって撹拌した。この時間後、この反応混合物を室温に冷却し、そしてこの混合物をＨＣｌ（１５ｍＬ）と脱イオン水（７５０ｍＬ）の溶液に添加することにより生成物を沈殿させた。次いで、この粗製ポリマー分散剤を濾過し、そして脱イオン水（２×３００ｍＬ）で洗浄して湿潤ケーキ（２９．４％（重量パーセント）固体分）としてポリマー基及び有機発色団基を含むポリマー分散剤（ＡＡＯＡ−ＡＰＥＡ−ＳＭＡ）がもたらされた。ゲル透過クロマトグラフィー（ＧＰＣ）による分析により、ＡＡＯＡ−ＡＰＥＡのおおよそ７２％がポリマーに結合されていたことが指摘された。
【０１０３】
例３１
Ａ′ＣＨ2ＮＨ2がＡＡＯＡ−ＡＰＥＡの代わりに例７からのＡｍＤＭＱＡ（１ｇ，２．９ｍｍｏｌ）であること以外は例３０に記載された手順を用いてポリマー分散剤を製造し、その結果ポリマー基及び有機発色団基を含むポリマー分散剤（ＡｍＤＭＱＡ−ＳＭＡ）の形成がもたらされた。
【０１０４】
例３２
Ａ′ＣＨ2ＮＨ2がＡＡＯＡ−ＡＰＥＡの代わりに例７からのＡｍＤＭＱＡ（１ｇ，２．９ｍｍｏｌ）でありそしてＳＭＡ３０００の代わりにＳＭＡ ＥＦ４０（Sartomerから入手できるスチレン−マレイン酸無水物ポリマー，ｘ：ｙ＝４：１，１０ｇ，１９．５ｍｍｏｌマレイン酸無水物）を用いたこと以外は例３０に記載された手順を用いてポリマー分散剤を製造し、その結果ポリマー基及び有機発色団基を含むポリマー分散剤（ＡｍＤＭＱＡ−ＥＦ）の形成がもたらされた。
【０１０５】
例３３〜３４
【化３４】
2009525392.tif 000037
次の例は、ポリマー基と、連結基及び有機発色団基を含む少なくとも１個の基とを含み、且つ更に該ポリマー基に結合された少なくとも１個のペンダント基を含むところの、本発明のインクジェットインキ組成物に有用なポリマー分散剤の製造を記載する。
【０１０６】
例３３
クライゼンアダプター、乾燥管及び熱電対を備えた３００ｍＬ丸底フラスコに、Ｎ−メチルピロリジノン（ＮＭＰ，１００ｍＬ，Fisher Chemicalの保証付きＡ．Ｃ．Ｓ．銘柄）、ＳＭＡ ＥＦ４０（Sartomerから入手できるスチレン−マレイン酸無水物ポリマー，ｘ：ｙ＝４：１，２５ｇ，４８．７５ｍｍｏｌマレイン酸無水物）、例２からのＡＡＯＡ−ＡＰＥＡ（Ａ′ＣＨ2ＮＨ2，２．５ｇ，６．７ｍｍｏｌ）及びトリエチルアミン（０．９０ｍＬ，６．７ｍｍｏｌ，Aldrich供給業者のAtofina Chemical Companyの９９．５％製品）を添加した。次いで、この溶液を７０〜９０℃に加熱し、そして一晩撹拌した。次の日に、ヘプチルアミン（ＮＨ2−Ｒ，５．１８ｇ，４５ｍｍｏｌ）を追加部のトリエチルアミン（６．３ｍＬ，４５ｍｍｏｌ）と共に添加し、そしてこれを一晩撹拌した。次の日に、この反応混合物を室温に冷却し、そしてこの混合物をＨＣｌ（１５ｍＬ）と脱イオン水（７５０ｍＬ）の溶液に添加することにより生成物を沈殿させた。次いで、この粗製ポリマー分散剤を濾過し、脱イオン水（２×３００ｍＬ）で洗浄し、そして真空下で乾燥してポリマー基、有機発色団基及びペンダントアミン基を含むポリマー分散剤（ＡＡＯＡ−ＡＰＥＡ−Ｃ７Ｎ−ＥＦ）がもたらされた。
【０１０７】
加えて、種々のペンダント基を有する様々なポリマー分散剤が、１から１８個の炭素原子を有するアミンを用いて、この手順により製造され得た。
【０１０８】
例３４
Ａ′ＣＨ2ＮＨ2がＡＡＯＡ−ＡＰＥＡの代わりにＡｍＤＭＱＡ（例７から，２．５ｇ，６．７ｍｍｏｌ）でありそしてヘプチルアミンの代わりにノニルアミン（ＮＨ2−Ｒ，６．４５ｇ，４５ｍｍｏｌ）を用いたこと以外は例３２に記載された手順を用いてポリマー分散剤を製造し、その結果ポリマー基、有機発色団基及びペンダントアミン基を含むポリマー分散剤（ＡｍＤＭＱＡ−Ｃ９Ｎ−ＥＦ）の形成がもたらされた。
【０１０９】
実施例３５〜４２及び比較例７〜１１
次の例は、顔料とポリマー基及び有機発色団基を含むポリマー分散剤とを含む本発明のインクジェットインキ組成物の改善性質を実証する。
【０１１０】
次の方法の一つを用いて、顔料分散液を製造した。
【０１１１】
方法１
ケイ酸ジルコニウムビーズ摩砕媒体（０．０７ｍｍ〜０．１２５ｍｍ）で半分の容積まで満たされたアトリッターボウル（Szegvari Attritor System）中に、撹拌（６００ｒｐｍ）しながら１０ｇの顔料を添加した。別個のビーカー中で、加熱（おおよそ６０℃）しながら、５ｇの分散剤を水性塩基（１Ｍ水酸化ナトリウム，マレイン酸無水物のモル含有量の２．５倍の塩基当量）中に溶解した。次いで、この分散剤水溶液をアトリッターボウルに添加し、そして効率的且つ流動式の摩砕を促進するために、この摩砕される混合物をおおよそ２００ｍＬの脱イオン水で希釈した。アトリッターをおおよそ１時間作動させた。この時間後、ケイ酸ジルコニウム媒体を濾別し、そして更なる脱イオン水で数回（３×１００ｍＬ）すすいだ。これらのすすぎ水を分散液と一緒にし、そして次いでこの全容量の顔料分散液を６０Ｗの最大出力（ミソニックス・ソニケーター（Misonix Sonicator）３０００，型式Ｓ−３０００，Mixonix Inc.）にて音波処理して粒子サイズを＜１５０ｎｍに低減した。次いで、この顔料分散液をダイアフィルトレーションして濃度をおおよそ１０〜１５％に増加し、そして次いで脱イオン水（５容量部）で更にダイアフィルトレーションした。次いで、温度制御型ソルヴァルストラトス（Sorval Stratos）遠心分離機を用いて、この分散液を５℃において４５００ｒｐｍにて４５分間遠心分離して大きい粒子の量を減じ、しかして最終顔料分散液（１０〜１５％の固体分）がもたらされた。
【０１１２】
方法２
ケイ酸ジルコニウムビーズ摩砕媒体（０．０７ｍｍ〜０．１２５ｍｍ）で半分の容積まで満たされたアトリッターボウル（Szegvari Attritor System）中に、撹拌（６００ｒｐｍ）しながら１０ｇの顔料を添加した。別個のビーカー中で、加熱（おおよそ６０℃）しながら、５ｇの分散剤を有機共溶媒（おおよそ２０〜５０ｍＬのメチルエチルケトン（ＭＥＫ）（Ｎ−メチルピロリジノン（ＮＭＰ）及び２−ピロリドン（２Ｐ）のような他の共溶媒もまた用いられ得るけれども））中に溶解した。アトリッターボウルに水性塩基（１Ｍ水酸化ナトリウム，マレイン酸無水物のモル含有量の２．５倍の塩基当量）をそして次いで分散剤溶液を添加し、そして効率的且つ流動式の摩砕を促進するために、次いでこの摩砕される混合物をおおよそ１５０〜２００ｍＬの脱イオン水で希釈した。アトリッターをおおよそ１時間作動させた。この時間後、ケイ酸ジルコニウム媒体を濾別し、そして更なる脱イオン水で数回（３×１００ｍＬ）すすいだ。これらのすすぎ水を分散液と一緒にし、そしてこの全容量の顔料分散液をダイアフィルトレーションして濃度をおおよそ１０〜１５％に増加しそして次いで脱イオン水（５容量部）で更にダイアフィルトレーションして痕跡量の有機共溶媒を除去した。ダイアフィルトレーション後のこの分散液を１４〜１６％固体分まで濃縮し、そして次いで６０Ｗの最大出力（ミソニックス・ソニケーター（Misonix Sonicator）３０００，型式Ｓ−３０００，Mixonix Inc.）にて音波処理して粒子サイズを＜１５０ｎｍに低減した。次いで、温度制御型ソルヴァルストラトス（Sorval Stratos）遠心分離機を用いて、この分散液を５℃において４５００ｒｐｍにて４５分間遠心分離して大きい粒子の量を減じ、しかして最終顔料分散液（１０〜１５％の固体分）がもたらされた。
【０１１３】
方法３
ビーカー中において、加熱（おおよそ６０℃）しながら、５ｇの分散剤と１０ｇの顔料を１５０ｇの有機共溶媒（メチルエチルケトン（ＭＥＫ）（Ｎ−メチルピロリジノン（ＮＭＰ）及び２−ピロリドン（２Ｐ）のような他の共溶媒もまた用いられ得るけれども））中で一緒にし、そしてケイ酸ジルコニウムビーズ摩砕媒体（０．０７ｍｍ〜０．１２５ｍｍ）で半分の容積まで満たされたアトリッターボウル（Szegvari Attritor System）に撹拌（６００ｒｐｍ）しながら添加した。アトリッターミルを６００ｒｐｍにて３０分間作動させ、そして次いで水性塩基（１Ｍ水酸化ナトリウム，マレイン酸無水物のモル含有量の２．５倍の塩基当量）を添加した。塩基が添加された後、アトリッターボウルを１００〜１５０ｍＬの脱イオン水で圧倒させ、しかして引き続いて相を有機相から水性相に逆転させた。次いで、アトリッターを更におおよそ１時間作動させた。この時間後、ケイ酸ジルコニウム媒体を濾別し、そして更なる脱イオン水で数回（３×１００ｍＬ）すすいだ。これらのすすぎ水を分散液と一緒にし、そしてこの全容量の顔料分散液をダイアフィルトレーションして濃度をおおよそ１０〜１５％に増加しそして次いで脱イオン水（５容量部）で更にダイアフィルトレーションして痕跡量の有機共溶媒を除去した。次いで、この分散液を１４〜１６％固体分まで濃縮し、そして次いで６０Ｗの最大出力（ミソニックス・ソニケーター（Misonix Sonicator）３０００，型式Ｓ−３０００，Mixonix Inc.）にて音波処理して粒子サイズを＜１５０ｎｍに低減した。次いで、温度制御型ソルヴァルストラトス（Sorval Stratos）遠心分離機を用いて、この分散液を５℃において４５００ｒｐｍにて４５分間遠心分離して大きい粒子の量を減じ、しかして最終顔料分散液（１０〜１５％の固体分）がもたらされた。
【０１１４】
方法４
ビーカー中において、加熱（おおよそ６０℃）しながら、５ｇの分散剤と１０ｇの顔料を１５０ｇの有機共溶媒（メチルエチルケトン（ＭＥＫ）（Ｎ−メチルピロリジノン（ＮＭＰ）及び２−ピロリドン（２Ｐ）のような他の共溶媒もまた用いられ得るけれども））中で一緒にした。均質になると、これを次いで、ロトステーターブレンダーを備えたところの水性塩基（４５０ｇ，マレイン酸無水物のモル含有量の２．５倍の塩基当量）のビーカーに、最大撹拌にてゆっくり添加した。完全添加後、ロトステーターを更に１００分間作動させた。次いで、ロトステーターを停止し、そして更なる脱イオン水で数回（３×１００ｍＬ）すすいだ。これらのすすぎ水を分散液と一緒にし、そしてこの全容量の顔料分散液をダイアフィルトレーションして濃度をおおよそ１０〜１５％に増加しそして次いで脱イオン水（５容量部）で更にダイアフィルトレーションして痕跡量の有機共溶媒を除去した。次いで、この分散液を１４〜１６％固体分まで濃縮し、そして次いで６０Ｗの最大出力（ミソニックス・ソニケーター（Misonix Sonicator）３０００，型式Ｓ−３０００，Mixonix Inc.）にて音波処理して粒子サイズを＜１５０ｎｍに低減した。次いで、温度制御型ソルヴァルストラトス（Sorval Stratos）遠心分離機を用いて、この分散液を５℃において４５００ｒｐｍにて４５分間遠心分離して大きい粒子の量を減じ、しかして最終顔料分散液（１０〜１５％の固体分）がもたらされた。
【０１１５】
各例について用いられた特定の顔料及び分散剤が、生じた粒子サイズ（ｍｖ，ミクロンにて）と共に、下記の表３に示されている。
【表３】
2009525392.tif 000038
【０１１６】
各例の３種の別個の処方物すなわち４％顔料におけるニート（「純」）分散液、１０％の１，２−ヘキサンジオール（１，２−ＨＤ）を備えているところの４％顔料における分散液及び１０％のテトラエチレングリコールモノブチルエーテル（ＴＥＧＭＢＥ）を備えているところの４％顔料における分散液について、熱安定性試験を７０℃において行った。ＵＰＡミクロトラック（Microtrac）レーザー散乱装置を用いて、粒子サイズ成長を監視した。初期粒子サイズと比較して＜２０％の粒子サイズ増加しか観察されなかった場合には分散液は安定であると考えられ、一方＞２０％の粒子サイズ増加が観察された場合には分散液は不安定であると考えられた。各分散液についての結果は、下記の表４に示されている。
【表４】
2009525392.tif 000039
【０１１７】
これらの結果が示しているように、ポリマー基及び有機発色団基を含むポリマー分散剤を用いて製造された黄色顔料分散液（実施例３５、並びに更にペンダントアミン基を含む実施例３６）は、純分散液として単独で、１０％の１，２−ヘキサンジオール（ＨＤ）を備えた分散液として及び１０％のトリエチレングリコールモノブチルエーテル（ＴＥＧＭＢＥ）を備えた分散液として、優秀な加熱老化安定性（７０℃）を６週後に示した。比較すると、同じ顔料と、有機発色団基を備えないポリマー分散剤とでもって製造された分散液（比較例７）は、純分散液、１０％の１，２−ヘキサンジオール（ＨＤ）を備えた分散液及び１０％のトリエチレングリコールモノブチルエーテル（ＴＥＧＭＢＥ）を備えた分散液のいずれかにて、加熱老化試験のたった１週後に不良な加熱老化安定性及び完全な落第（７０℃）を示した。更に、ポリマー基及び有機発色団基を含むポリマー分散剤を用いて製造されたマゼンタ色顔料分散液（実施例３７）もまた、純分散液として単独で、優秀な加熱老化安定性（７０℃）を６週後に示した。１０％の１，２−ヘキサンジオール（ＨＤ）の場合、この分散液は経時的に有意な成長を示したが、しかし有機発色団基を含む顔料分散剤の不存在（比較例８）で観察されたほど劇的な成長ではなかった。１０％のトリエチレングリコールモノブチルエーテル（ＴＥＧＭＢＥ）の場合、この分散液ははるかにより安定であって、加熱老化の６週後にわずかな粒子サイズ成長にすぎなかったのに対して、比較のサンプルはたった１週後に安定性試験に落第した。加えて、有機発色団基を有するポリマー分散剤を含むシアン色顔料分散液（実施例３８）もまた、純分散液として単独で、１０％の１，２−ヘキサンジオール（ＨＤ）を備えた分散液として及び１０％のトリエチレングリコールモノブチルエーテル（ＴＥＧＭＢＥ）を備えた分散液として、特に有機発色団基を備えないポリマー分散剤を用いて製造された同様な分散液（比較例９）（１０％の１，２−ヘキサンジオール（ＨＤ）を備えた初期処方物に関して不良な加熱老化安定性を示した）と比較して、優秀な加熱老化安定性（７０℃）を６週後に示した。驚くべきことに、有機発色団基が顔料の色素の有機発色団基と同じ（実施例３５〜３７）であろうとそれらが異なる基（実施例３８）であろうと、改善分散安定性が認められた。
【０１１８】
加えて、カーボンブラック及び有機発色団基を有するポリマー分散剤を含む安定な黒色分散液が形成され得ることも驚くべきことに分かった。これは、実施例３９及び実施例４０により示される。マゼンタ色又はシアン色のどちらかの有機発色団基を含むこれらの黒色分散液は、純分散液として単独で、１０％の１，２−ヘキサンジオール（ＨＤ）を備えた分散液として及び１０％のトリエチレングリコールモノブチルエーテル（ＴＥＧＭＢＥ）を備えた分散液として、優秀な加熱老化安定性（７０℃）を６週後に示した。優秀な安定性結果はまた、ポリマー分散剤が更にペンダントアミン基を含む場合（実施例４１及び実施例４２）観察された。比較すると、有機発色団基を有さないポリマー分散剤を備えたところの同じカーボンブラックの分散液（比較例１０及び比較例１１）は、１０％の１，２−ヘキサンジオール（ＨＤ）の場合及び１０％のトリエチレングリコールモノブチルエーテル（ＴＥＧＭＢＥ）の場合、たった１週後に非常に不良な加熱老化安定性（７０℃）を示した。
【０１１９】
かくして、結合有機発色団基を含むポリマー分散剤を用いると、改善性質がもたらされることになる、ということが驚くべきことに分かった。このデータに基づくと、実施例３５〜４２の分散液は本発明のインクジェットインキ組成物として用いられ得る、ということが予期される。
【０１２０】
例４３〜４４
次の例は、ポリマー基と、連結基及び有機発色団基を含む少なくとも１個の基とを含むところの、本発明のインクジェットインキ組成物に有用なポリマー分散剤の製造を記載する。
【０１２１】
例４３
凝縮器、窒素導入用アダプター及び熱電対を備えた３００ｍＬ丸底フラスコに、Ｎ−メチルピロリジノン（ＮＭＰ，１００ｍＬ，Fisher Chemicalの保証付きＡ．Ｃ．Ｓ．銘柄）、Joncryl（登録商標）６８３（１６５の酸価及び７０００〜９０００のＭwを有するところのJohnson Polymersから入手できるスチレン−アクリル酸ポリマー，１０ｇ）、例２からのＡＡＯＡ−ＡＰＥＡ（１ｇ，２．８ｍｍｏｌ）及びジシクロヘキシルカルボジイミド（ＤＣＣ，０．３９ｍＬ，２．８ｍｍｏｌ，Aldrichから入手できる）を添加した。次いで、この溶液を８５〜９５℃に加熱し、そして２日にわたって撹拌した。この時間後、この反応混合物を室温に冷却し、そしてこの混合物をＨＣｌ（１５ｍＬ）と脱イオン水（７５０ｍＬ）の溶液に添加することにより生成物を沈殿させた。次いで、この粗製ポリマー分散剤を濾過し、そして脱イオン水（２×３００ｍＬ）で洗浄して湿潤ケーキ（２９．４％（重量パーセント）固体分）としてポリマー基及び有機発色団基を含むポリマー分散剤（ＡＡＯＡ−ＡＰＥＡ−Ｊ６８３）がもたらされた。
【０１２２】
例４４
ＡＡＯＡ−ＡＰＥＡの代わりに例７からのＡｍＤＭＱＡ（１ｇ，２．９ｍｍｏｌ）を用いたこと以外は例４３に記載された手順を用いてポリマー分散剤を製造し、その結果ポリマー基及び有機発色団基を含むポリマー分散剤（ＡｍＤＭＱＡ−Ｊ６８３）の形成がもたらされた。
【０１２３】
実施例４５〜４７及び比較例１２〜１４
次の例は、顔料とポリマー基及び有機発色団基を含むポリマー分散剤とを含む本発明のインクジェットインキ組成物の改善性質を実証する。
【０１２４】
上記の方法２を用いて、顔料分散液を製造した。各例について用いられた特定の顔料及び分散剤は、下記の表５に示されている。
【表５】
2009525392.tif 000040
【０１２５】
各例の３種の別個の処方物すなわち４％顔料における純分散液、１０％の１，２−ヘキサンジオール（１，２−ＨＤ）を備えているところの４％顔料における分散液及び１０％のテトラエチレングリコールモノブチルエーテル（ＴＥＧＭＢＥ）を備えているところの４％顔料における分散液について、熱安定性試験を７０℃において行った。ＵＰＡミクロトラック（Microtrac）レーザー散乱装置を用いて、粒子サイズ成長を監視した。初期粒子サイズと比較して＜２０％の粒子サイズ増加しか観察されなかった場合には分散液は安定であると考えられ、一方＞２０％の粒子サイズ増加が観察された場合には分散液は不安定であると考えられた。各分散液についての結果は、下記の表６に示されている。
【表６】
2009525392.tif 000041
【０１２６】
これらの結果が示しているように、ポリマー基及び有機発色団基を含むポリマー分散剤を用いて製造された顔料分散液（実施例４５〜４７）は、同じ顔料と、有機発色団基を備えないポリマー分散剤とを含む顔料分散液（比較例１２〜１４）と比較して、改善加熱老化安定性（７０℃）を示した。驚くべきことに、有機発色団基が顔料の色素の有機発色団基と同じ（実施例４５及び実施例４６）であろうとそれらが異なる基（実施例４７）であろうと、これが認められた。
【０１２７】
かくして、結合有機発色団基を含むポリマー分散剤を用いると、改善性質がもたらされることになる、ということが驚くべきことに分かった。このデータに基づくと、実施例４５〜４７の分散液は本発明のインクジェットインキ組成物として用いられ得る、ということが予期される。
【０１２８】
本発明の好ましい具体的態様の以上の記載は、例示及び説明の目的のために呈されてきた。それは網羅的であるようには、又は開示された精密な形態に本発明を限定するようには意図されていない。改変及び変型が、上記の教示に鑑みて可能であり又は本発明の実施から習得され得る。当業者が本発明を様々な具体的態様にて及び企てられる特定の使用に適合されるような様々な改変でもって利用するのを可能にするように、本発明の原理及び本発明の実用的適用を説明するために、諸具体的態様が選ばれそして記載された。本発明の範囲は添付の請求項及びそれらの等価物により定められる、ということが意図されている。
【国際調査報告】
2009525392.tif 000042
2009525392.tif 000043
2009525392.tif 000044